FR 3095204 A1 20201023 FR 1904075 A 20190416 Description Titre de l'invention : SOLVANTS CARBONATES POUR ÉLEC- TROLYTES NON AQUEUX, ÉLECTROLYTES NON AQUEUX ET DISPOSITIFS ÉLECTROCHIMIQUES, ET LEURS PROCÉDÉS DE FABRICATION Domaine technique [0001] La présente invention concerne des solvants carbonates pour électrolytes non aqueux et un procédé de fabrication desdits solvants carbonates et électrolytes non aqueux. Plus spécifiquement, la présente invention se rapporte à des solvants carbonates pour électrolytes non aqueux qui sont caractérisés par leur faible corrosivité vis-à-vis des collecteurs de courant en aluminium à des tensions supérieures à 4,2V. ARRIÈRE-PLAN DE L'INVENTION [0002] De nouvelles solutions technologiques pour les télécommunications et notamment l'électrification de cellules de transport ont été proposées pour des batteries au Li et Li-ion. Leur but est de proposer de telles batteries avec la densité d'énergie la plus élevée possible de façon à obtenir des cathodes de tension supérieure. Cependant, ceci nécessite des électrolytes de haute performance qui sont résistants envers l'oxydation aux potentiels élevés qui se présentent pendant le fonctionnement d'un tel système. Également, d'autres procédés parasites peuvent provoquer une détérioration et un mauvais fonctionnement du système. Un tel procédé parasite est la corrosion ou la dissolution électrolytique des collecteurs de courant, ce qui typiquement devient significatif à des potentiels au-delà de 4 V. [0003] Les électrolytes classiques utilisés dans la plupart des systèmes de batteries au lithium et Li-ion, également dans des batteries haute tension, sont à base de sel LiPF6 qui a beaucoup de bonnes propriétés. Par exemple, il effectue une passivation de la majorité des matières de collecteur de courant en aluminium, présente une bonne conductivité et il est relativement bon marché. Cependant, il a également des inconvénients, plus particulièrement une sensibilité à l'humidité, amenant HF à se former, ce qui provoque une détérioration rapide de la performance de la batterie. Une autre faiblesse est sa stabilité thermique limitée, sa solubilité limitée dans les polymères et l'émission de produits de décomposition toxiques. Les solvants utilisés pour la préparation d'électrolytes classiques sont les carbonates de dialkyle en C1-C2 et les carbonates cycliques inférieurs disponibles à bon marché, plus particulièrement le carbonate d'éthylène et le carbonate de propylène. [0004] De façon à remplacer le LiPF6 hasardeux par des alternatives plus sûres, de nombreux sels ont été proposés. Une classe de tels sels consiste en les bissulfonyl 2 amides ; en fait, le bis(trifluorométhanesulfonyBamide de lithium - LiTESI, a été proposé en tant que sel pour la préparation d'électrolytes, comprenant les électrolytes polymères. De plus, d'autres composés de cette classe ont été proposés. Il a été découvert que le LITFSI produit une dissolution anodique sérieuse, appelée de façon erronée corrosion, du collecteur de courant en aluminium à des tensions supérieures à 3,6 V. Ceci signifie que la charge électrochimique qui devrait être utilisée pour la charge de la batterie est consommée pour la dissolution de l'aluminium, de telle sorte que la batterie en fait ne peut pas être chargée. Lorsque ce processus se produit avec une vitesse plus faible (signifiant que seule une partie de la charge est consommée par le processus de corrosion), la batterie peut être chargée, mais répéter la charge dissout encore le collecteur de courant. Ceci conduit lentement à un contact diminué entre le revêtement d'électrode active et le collecteur de courant, conduisant à une perte de capacité. Ceci impose un sérieux inconvénient pour un fonctionnement de longue durée, ce qui implique de nombreuses charges et décharges du système de batterie. [0005] Pour cette raison, le bis(pentafluoroéthanesulfonyl) amide de lithium - LiBETI a etc développé pour surmonter ces problèmes, mais ses principaux inconvénients sont sa niasse moléculaire très élevée, son prix élevé et son accumulation dans des organismes vivants de façon similaire à tous les perfluoroalcanes à longue chaîne. Par ailleurs, deux sels plus légers ont été proposés : le bis(fluorosulfonyl)amide de lithium - LiFSI et le N-fluorosulfonyl-trifluorométhancsulfonyl amide de lithium asymétrique - LiFTFSI. D'autres bistluorosulfonyl amides asymétriques ont également été suggérés.. [0006] 11 a été établi que des électrolytes contenant LiFSI peuvent supporter des tensions allant jusqu'à 4,2V. Cependant, ceci n'est pas clair, et il n'y a pas de preuve expérimentale que ces électrolytes puissent supporter des tensions plus élevées. [0007] La dissolution anodique d'un collecteur de courant en aluminium dans des solvants à base de sulfone a été examinée. Comme alternative aux solvants moléculaires, les liquides ioniques ont été rapportés comme étant un bon solvant pour la suppression de la dissolution anodique de l'aluminium. Cependant, les liquides ioniques ne sont pas facilement disponibles et leur principal inconvénient est leur prix élevé, ce qui les rend moins attrayants pour une utilisation dans les systèmes de batteries. [0008] L'influence de divers solvants sur la dissolution anodique de collecteurs en aluminium provoquée par LiTFSI a été examinée. Il a été découvert que la corrosion des collecteurs dépend du solvant électrolyte, avec une forte corrosion en présence de carbonates et de lactones et une corrosion minimale en présence de nitriles. Une telle conclusion décourage l'utilisation de solvants carbonates pour une utilisation avec des sels de sulfonyl amide. [0009] L'inhibition de la dissolution anodique de l'aluminium peut être affectée par les tluo- roborates, de la façon la plus efficace par le ditluorooxalatoborate de lithium, 3 LiDFOB ; l'inconvénient est le coût relativement élevé de l'additif. [0010] Également, LiPF, peut être utilisé comme inhibiteur de dissolution anodique d'aluminium. Cependant, des concentrations très élevées de LiPF, sont nécessaires pour supprimer de façon efficace la dissolution anodique de l'aluminium. En fait, en raison des concentrations élevées, il serait plus précis de cataloguer de tels électrolytes comme électrolytes LiPF,, avec LiFSI comme additif au LiPF,. [0011] Une autre solution proposée est l'utilisation d'électrolytes hautement concentrés. Cependant, il y a plusieurs inconvénients, comprenant le prix supérieur indésirable d'un tel système et les problèmes de cristallisation aux basses températures. [0012] Il y a également eu des tentatives plus ou moins réussies pour protéger le collecteur de courant en aluminium par un revêtement protecteur, mais ceci augmente le coût et le poids de la batterie. De plus, le point le plus problématique de cette inhibition est que les bords ne sont pas protégés en raison de la découpe d'électrodes à une taille appropriée. La corrosion peut se propager à partir des bords après de nombreux cycles, compromettant ainsi le fonctionnement de longue durée de telles cellules. [0013] Les solvants possibles pour les batteries au lithium ont été discutés, mais très peu d'attention a été prêtée aux processus indésirés sur les collecteurs de courant. La plupart des électrolytes utilisés dans l'industrie des batteries sont basés sur les carbonates de dialkylc inférieurs : carbonate de dirnéthyle, de diéthyle et d'éthyle et de méthyle, mélangés avec des additifs, plus particulièrement le carbonate d'éthylène. Les synthèses de carbonates d'alkyle sont très bien développées, même à une échelle industrielle. Les procédés qui sont les plus appropriés pour leur préparation au laboratoire sont les transestérifications. [0014] Concernant les applications hautes tension, les carbonates fluorés ont été proposés conjointement avec un sel de LiPF,, classique. Cependant, ces solvants sont très coûteux et peuvent représenter un risque environnemental sérieux, comme tous les composés fluorés à longue chaîne. L'activité insecticide de certains carbonates fluorés a également été décrite. [0015] Les solutions ci-dessus pour inhiber la corrosion de l'aluminium ne représentent pas une solution optimale au problème de la dissolution d'aluminium anodique et, par conséquent, elles ne représentent pas un remplacement optimal pour les solvants classiques. Conformément à la présente invention, il est proposé : 1. Un composé carbonate de formule (I) : o 2 0 0 dans laquelle RI représente un alkyle en C3-C,4, un alcoxyalkylc en C3-C24, un m-O-alkyl oligo(éthylène glycol) en C3-C2,4, ou un m-O-alkyl oligo(propylène glycol) en C4-C24, et R2 représente un alkyle en CI-C,4, un haloalkylc en CI-C4, un alcoxyalkyle en un alkyloyloxyalkylc en C2-C24, un alcoxycarbonylalkylc en C3-C24, un cyanoalkyle en CI-C.4, un thincyanatoalkyle en C,-C24, un trialkylsilyle en C3-C24, un trialkylsilylalkyle en C4-C4, un trialkylsilyloxyalkyle en C4-C24, un m-0-alkyl oligo(éthylène glycol) en C3-C.4, un (0-0-alkyl oligo(propylène glycol) en C4-C,4, un m-O-silyl oligo(éthylène glycol) en C5-C24 ou un m-0-silyloligo(propylène glycol) en C6-C24. 2. Le composé carbonate selon le point 1, dans lequel R' représente un alkyle en C3-C2,4 ou un m-O-alkyl oligo(éthylène glycol) en C3-C2,4, de préférence un alkyle en C3-C24. 3. Le composé carbonate selon l'un des points 1 ou 2, dans lequel R2 représente un alkyle en C1-C24, un alcoxyalkylc en C2-C24, un cyanoalkylc en C1-C24, un trialkylsilyloxyalkyle en C4-C24, un m-O-silyl oligo(éthylène glycol) en C5-C24ou un m-0-alkyl oligo(éthylène glycol) en C2-C24, de préférence un alkyle en Ci-C24. 4. Le composé carbonate selon l'un quelconque des points 1 à 3, dans lequel la somme des atomes de carbone dans R' et R2 est : ou plus, de préférence 6 ou plus, de façon davantage préférée 7 ou plus, de façon encore plus préférée 8 ou plus, et de la façon que l'on préfère le plus 9 ou plus, et/ou 24 ou moins, de préférence 20 ou moins, de façon davantage préférée 16 ou moins, de façon encore plus préférée 14 ou moins, de façon même encore plus préférée 12 ou moins, et de la façon que l'on préfère le plus 10 ou moins. 5. Le composé carbonate selon l'un quelconque des points 1 à 4, dans lequel R2 représente méthyle ou éthyle. 6. Le composé carbonate selon l'un quelconque des points 1 à 5, dans lequel R' et/ou R 2 représente(nt) propyle ou isopropyle (2-propyle). 7. Le composé carbonate selon l'un quelconque des points 1 à 6, dans lequel R' et/ou R 2 représente(nt) butyle, 2-butyle, 3-butyle, isobutyle (3-méthylpropyle) ou tert.-butyle (2,2-diméthyléthyle). 8. Le composé carbonate selon l'un quelconque des points 1 à 7, dans lequel R' et/ou R 2 représente(nt) pentyle ou l'un de ses isomères (comprenant 2-pentyle et 3-pentyle, 2-méthylbutyle, 3-méthylbutyle, 1-méthy1-2-butyle et 2-méthy1-2-butyle). 9. Le composé carbonate selon l'un quelconque des points 1 à 8, dans lequel R' et/ou R 2 représente(nt) hexyle ou l'un de ses isomères (comprenant 2-hexyle et 3-hexyle, 2-méthylpentyle, 3-méthylpentyle, 4-méthylpentyle, 3-méthy1-2-pentyle, 4-méthy1-2-pentyle, 2-méthy1-2-pentyle, 2-méthy1-3-pentyle, 3-méthy1-3-pentyle, 3,3-diméthy1-2-butyle, 2,3-diméthy1-2-butyle, 2-éthylbutyle et 3-éthy1-2-butyle. 10. Le composé carbonate selon l'un quelconque des points 1 à 9, dans lequel R' et/ou R2 représente(nt) heptyle, l'un de ses isomères, ou 2-éthylhexyle. 5 11. Le composé carbonate selon l'un quelconque des points 1 à 10, dans lequel -12, et/ ou R, représente(nt) 2-méthoxyéthyle ou 2-isopropoxy6thyle. 12. Le composé carbonate selon l'un quelconque des points 1 à 11, dans lequel R, représente 2-cyanoéthyle. 13. Le composé carbonate selon l'un quelconque des points 1 à 12, dans lequel R, représente (2-tri méthylsilyloxy)éthyle. 14. Le composé carbonate selon l'un quelconque des points 1 à 13, dans lequel -12, et/ ou R, représente(nt) 2-méthoxyéthyle, 2-isopropoxyéthyle ou 2-(2-méthoxyéthoxy)éthyle. 15. Le composé carbonate selon l'un quelconque des points 1 à 14, dans lequel R, représente 2-triméthylsilyloxyéthyle. 16. Le composé carbonate selon l'un quelconque des points 1 à 15, dans lequel le composé carbonate de la formule (1) est le carbonate de didodécyle, le carbonate de dibutyle, le carbonate de dipropyle, le carbonate de méthyle et de propyle, le carbonate de diisopropyle, le carbonate d'isopropyle et de méthyle, le carbonate d'éthyle et de dodécyle, le carbonate d'éthyle et de propyle, le carbonate d'éthyle et d'isopropyle, le carbonate de diisobutyle, le carbonate d'isobutyle et de méthyle, le carbonate de dipentyle, le carbonate de méthyle et de pentyle, le carbonate de di(2-éthylhexyle), le carbonate de 2-éthylhexyle et de méthyle, le carbonate de méthyle et de 2-pentyle, le carbonate de di(2-pentyle), le carbonate de 2-butyle et de méthyle, le carbonate de di(2-butyle), le carbonate de 2-éthylbutyle et de méthyle, le carbonate de di(2-éthylbutyle), le carbonate d'isobutyle et d'isopropyle, le carbonate de 2-cyanoéthyle et de butyle, le carbonate de 2-méthoxyéthyle et d'isobutyle, le carbonate de (2-triméthylsilyloxy)éthyle et de butyle, le carbonate de di(2-méthoxyéthyle), le carbonate de 2-isopropoxyéthyle et de méthyle, le carbonate de di(2-isopropoxyéthyle) ou le carbonate de di(2-(2-méthoxyéthoxy)éthyle). 17. Le composé carbonate selon l'un quelconque des points 1 à 16, dans lequel le composé de formule (I) est le carbonate de didodécyle, le carbonate de dibutyle, le carbonate de 2-éthylbutyle et de méthyle, le carbonate de di(2-éthylbutyle), le carbonate de (11(2-butyle), le carbonate de di(2-éthylhexyle), le carbonate de 2-éthylhexyle et de méthyle, le carbonate de di(2-pentyle), le carbonate d'éthyle et de dodécyle, le carbonate de 2-cyanoéthyle et de butyle, le carbonate de 2-méthoxyéthyle et d'isobutyle, le carbonate de (2-triméthylsilyloxy)éthyle et de butyle, le carbonate de di(2-isopropoxyéthyle) ou le carbonate de diisobutyle. 18. Le composé carbonate selon l'un quelconque des points 1 à 17, dans lequel le composé de formule (I) est le carbonate de didodécyle, le carbonate de di(2-éthylhexyle), le carbonate de 2-éthylhexyle et de méthyle, le carbonate d'éthyle et de dodécyle ou le carbonate de diisobutyle, de préférence le carbonate de diisobutyle. 6 19. Un électrolyte non aqueux comprenant comme solvant le composé carbonate de formule (1) tel que défini à l'un quelconque des points 1 à 18 ou un mélange de ceux-ci. 20. L'électrolyte non aqueux selon le point 19 comprenant en outre un sel conducteur dissous dans ledit solvant. 21. L'électrolyte non aqueux selon le point 20, dans lequel le sel conducteur est LiC104 ; LiP(CN),F6", où a est un entier de 0 à 6, de préférence LiPF6 ; LiB(CN)p-F4 ri, où 13 est un entier de 0 à 4, de préférence LiBF4 ; LiP(C1F2111),F6, où n est un entier de 1 à 20, et y est un entier de 1 à 6 ; LiB(C11F211,1),bF4 à, où n est un entier de 1 à 20, et h est un entier de 1 à 4 ; où n est un entier de 1 à 20, et s est un entier de 0 à 6 ; le bisoxalato borate de lithium ; le difluorooxalatoboratc de lithium ; ou des composés représentés par les formules générales suivantes : R3 représente : Li, Na, K, Rh, Cs, Be, Mg, Ca, Sr, Ba, Al, hydrogène ou un cation organique ; et R4, R5, R6, R7, R représentent : cyano, fluor, chlore, radical alkyle ramifié ou linéaire ayant 1-24 atomes de carbone, radical alkyle linéaire perfluoré ayant 1-24 atomes de carbone, radical aryle ou hétéroaryle, ou radical aryle ou hétéroaryle perfluoré ; ou leurs dérivés. 22. L'électrolyte non aqueux selon l'un des points 20 ou 21, dans lequel le sel conducteur est un sel de lithium, de préférence un sel sulfonyl amide de lithium. 23. L'électrolyte non aqueux selon le point 22, dans lequel le sel sulfonyl amide de lithium est le bis(fluorosulfonyeamide de lithium (LiFSI), le bis(trifluorométhancsulfonyeamide de lithium (LiTFSI) ou le N-fluorosulfonyl-trifluorométhanesulfonyl amide de lithium (LiFTFSI). 24. L'électrolyte non aqueux selon le point 23, dans lequel le sel conducteur est LiFSI 25. L'électrolyte non aqueux selon le point 20, dans lequel le sel conducteur est un sel . Il 0 \ 0 -t dans desquelles 7 de sodium, de potassium, de calcium, d'aluminium ou de magnésium. 26. L'électrolyte non aqueux selon l'un quelconque des points 20 à 25, dans lequel la concentration du sel conducteur est d'au moins environ 0,05 M, d'au moins environ 0,1 M, d'au moins environ 0,5 M ou d'au moins environ 1 M, et/ou d'au plus environ 3M, d'au plus environ 2 M, d'au plus environ 1,5 M ou d'au plus environ 1 M. 27. L'électrolyte non aqueux selon le point 26, dans lequel la concentration du sel conducteur est 1 M. 28. L'électrolyte non aqueux selon l'un quelconque des points 19 à 27, dans lequel l'électrolyte comprend un ou plusieurs additifs. 29. L'électrolyte non aqueux selon le point 28, dans lequel chacun du ou des additifs est un additif qui améliore les propriétés d'interphase d'électrolyte solide et de cyclagc ; un carbonate insaturé qui améliore la stabilité aux hautes tensions et aux basses tensions, et/ou un solvant organique qui diminue la viscosité et augmente la conductivité. 30. L'électrolyte non aqueux selon le point 29, dans lequel le ou les additifs est/sont le carbonate d'éthylène (EC) et/ou le carbonate de fluoroéthylène (FEC). 31. L'électrolyte non aqueux selon l'un des points 29 ou 30, dans lequel la quantité totale d'additifs qui améliorent les propriétés d'interphase d'électrolyte solide et de cyclagc et des carbonates insaturés représente au moins environ 0,1 % p/p, au moins 1 % p/p, au moins environ 2 % p/p, au moins environ 5 % p/p ou au moins environ 7 % p/p, et/ou au plus environ 20 % p/p, au plus environ 15 % p/p, au plus environ 10 p/p ou au plus environ 7 % p/p de l'électrolyte. 32. L'électrolyte non aqueux selon l'un quelconque des points 29 à 31, dans lequel le ou les additifs est/sont le carbonate d'éthylène (EC) et/ou le carbonate de diméthyle (DEC). 33. L'électrolyte non aqueux selon l'un quelconque des points 29 à 32, dans lequel la quantité de solvants organiques qui diminuent la viscosité et augmentent la conductivité représente au moins environ 1 % v/v, au moins environ 2 % v/v, au moins environ 5 % v/v ou au moins environ 7 % v/v, et/ou au plus environ 80 % v/v, au plus environ 50 % v/v, au plus environ 20 % v/v, au plus environ 15 % v/v, au plus environ 10 % v/v ou au plus environ 7 % v/v du volume total de l'électrolyte. 34. L'électrolyte non aqueux selon l'un quelconque des points 19 à 32, dans lequel le seul solvant dans l'électrolyte est le composé carbonate de formule (I). 35. L'électrolyte non aqueux selon l'un quelconque des points 28 à 34, dans lequel le ou les additifs est/sont le carbonate de fluoroéthylène (FEC), le carbonate d'éthylène (EC), le carbonate de diéthyle (DEC) ou un mélange de ceux-ci. 36. L'électrolyte non aqueux selon l'un quelconque des points 28 à 35, dans lequel le ou les additifs est/sont FEC, de préférence environ 2 % p/p de FEC, seul ou 8 conjointement avec : - jusqu'à 5 % p/p d'EC, - jusqu'à 10% p/p d'EC, - jusqu'à 15 % p/p d'EC, - jusqu'à 20 % p/p d'EC, - jusqu'à 30 % p/p d'EC, - jusqu'à 20 % p/p d'un mélange d'EC et de DEC, - jusqu'à 25 % p/p d'un mélange d'EC et de DEC, - jusqu'à 30 % p/p d'un mélange d'EC et de DEC, - jusqu'à 50 % p/p d'un mélange d'EC et de DEC, - jusqu'à 70 % p/p d'un mélange d'EC et de DEC, ou - jusqu'à 75 % p/p d'un mélange d'EC et de DEC. 37. L'électrolyte non aqueux selon l'un quelconque des points 19 à 36, dans lequel l'électrolyte comprend un ou plusieurs inhibiteurs de corrosion, tels que LiPF6, les cyano fluorophosphates de lithium, les fluor° oxalatophosphates de lithium, LiDFOB. LiBF4, les fluor° cyanoborates de lithium et LiBOB 38. L'électrolyte non aqueux selon l'un quelconque des points 19 à 37, dans lequel la quantité totale d'inhibiteurs de corrosion représente au moins environ 1 % v/v, au moins environ 2% v/v, au moins environ 5 % v/v ou au moins environ 10% v/v, et/ou au plus environ 95 % v/v, au plus environ 75 % v/v, au plus environ 50 % v/v, au plus environ 35 % v/v, au plus environ 25 % v/v ou au plus environ 15 % v/v du poids total de l'électrolyte. 39. L'électrolyte non aqueux selon l'un quelconque des points 19 à 36, dans lequel l'électrolyte est exempt d'inhibiteurs de corrosion. 40. L'électrolyte non aqueux selon l'un quelconque des points 19 à 39, dans lequel, lorsque l'électrolyte est exempt d'inhibiteurs de corrosion, le composé carbonate de formule (I) est présent dans l'électrolyte dans une concentration d'au moins environ 50 % v/v, sur la base du volume total de l'électrolyte, de préférence d'au moins environ 60 % v/v, de façon davantage préférée d'au moins environ 70 % v/v, de façon encore plus préférée d'au moins environ 75 % v/v, et de la façon que l'on préfère le plus d'au moins environ 80 %, sur la base du volume de l'électrolyte. 41. L'électrolyte non aqueux selon l'un quelconque des points 19 à 38, dans lequel, lorsque l'électrolyte comprend un ou plusieurs inhibiteurs de corrosion, le composé carbonate de formule (I) est présent dans l'électrolyte dans une concentration d'au moins environ 10 % v/v, sur la base du volume total de l'électrolyte, de préférence d'au moins environ 15 % v/v, de façon davantage préférée d'au moins environ 20 % v/ v, de façon encore plus préférée d'au moins environ 25 % v/v, et de la façon que l'on préfère le plus d'au moins environ 30 %, sur la base du volume de l'électrolyte. 9 42. Un dispositif électrochimique comprenant l'électrolyte non aqueux selon l'un quelconque des points 19 à 41. 43. Le dispositif électrochimique selon le point 42, dans lequel le dispositif électrochimique est une batterie (de préférence une batterie au lithium ou au lithium-ion), un condensateur, un dispositif électrochromique, un capteur ou une cellule électrochimique métal-air. 44. Le dispositif électrochimique selon l'un des points 42 ou 43, dans lequel le dispositif électrochimique est une batterie. 45. Le dispositif électrochimique selon le point 44, dans lequel la batterie comprend (a) au moins une électrode positive, (b) au moins une électrode négative, (c) une membrane de séparation et (d) l'électrolyte non aqueux de l'un quelconque des points 19 à 41. 46. Le dispositif électrochimique selon le point 45, dans lequel le dispositif électrochimique est une batterie au lithium, une batterie au lithium-ion ou une batterie au lithium-air, de préférence une batterie au lithium-ion. 47. Le dispositif électrochimique selon l'un des points 45 ou 46, dans lequel l'électrode négative est faite de lithium métallique ou de graphite. 48. Le dispositif électrochimique selon l'un quelconque des points 45 à 47, dans lequel la cathode est une cathode de LMN ou une cathode de LCO. 49. Le dispositif électrochimique selon l'un quelconque des points 45 à 47, dans lequel la cathode est faite d'oxydes lithiés de métaux de transition, tels que LNO (LiNi02), LMO (LiMn204), LiCo'Nil ,O, où x est de 0,1 à 0,9, LMC (LiMnCo00), LiCu'Mn204 , NMC (LiNi,MnyCo702), NCA (LiNi,CoyA1700), les composés du lithium avec les métaux de transition et les anions complexes, LFP (LiFePO4), LNP (LiNiPO4), LMP (LiMnPO4), LCP (LiCoPO4), Li2FCoPO4; LiCogFe,NiyMn,PO4 et Li2MnSiO4. 50. Le dispositif électrochimique selon le point 45, dans lequel le dispositif électrochimique est une batterie au sodium, une batterie au sodium-ion, une batterie au sodium-air, une batterie au potassium, une batterie au potassium-ion, une batterie au potassium-air, une batterie au magnésium, une batterie au magnésium-ion, une batterie au magnésium-air, une batterie à l'aluminium, une batterie à l'aluminium-ion ou une batterie à l'aluminium-air. Si. Un solvant pour un électrolyte non aqueux pour un dispositif électrochimique, le solvant comprenant un composé carbonate de formule (I) tel que défini à l'un quelconque des points 1 à 18. 52. Un composé carbonate selon la formule (I) tel que défini à l'un quelconque des points 1 à 18 pour une utilisation comme solvant dans un électrolyte non aqueux dans un dispositif électrochimique. 53. Utilisation d'un composé carbonate de formule (I) tel que défini à l'un quelconque des points 1 à 18 comme solvant dans un électrolyte non aqueux pour un dispositif électrochimique. 54. Un électrolyte non aqueux pour un dispositif électrochimique, l'électrolyte comprenant un composé carbonate de formule (1) tel que défini à l'un quelconque des points 1 à 18 comme solvant. 55. Utilisation d'un électrolyte non aqueux comprenant un composé carbonate de formule (1) tel que défini à l'un quelconque des points 1 à 18 comme solvant, dans un dispositif électrochimique. 56. Un procédé de fabrication d'un électrolyte non aqueux pour un dispositif électrochimique, le procédé comprenant l'utilisation d'un composé carbonate de formule (1) tel que défini à l'un quelconque des points 1 à 18 comme solvant dans l'électrolyte. 57. Un procédé de suppression d'une dissolution anodique d'aluminium dans un collecteur de courant en aluminium dans un dispositif électrochimique contenant un électrolyte non aqueux, le procédé comprenant l'utilisation d'un composé carbonate de formule (1) tel que défini à l'un quelconque des points 1 à 18 comme solvant dans l'électrolyte. 58. Un procédé pour permettre l'utilisation de sels de sulfonylamidc dans des dispositifs électrochimiques haute tension, le procédé comprenant l'utilisation d'un composé carbonate de formule (1) tel que défini à l'un quelconque des points 1 à 18 comme solvant dans l'électrolyte. 59. Un procédé d'augmentation de la tension de fonctionnement maximale d'un dispositif électrochimique contenant un électrolyte non aqueux, ledit électrolyte comprenant, de préférence, des sels de sulfonylamide, le procédé comprenant l'utilisation d'un composé carbonate de formule (I) tel que défini à l'un quelconque des points 1 à 18 comme solvant dans l'électrolyte. 60. Un procédé d'élargissement de la plage de température de fonctionnement d'un dispositif électrochimique contenant un électrolyte non aqueux, le procédé comprenant l'utilisation d'un composé carbonate de formule (I) tel que défini à l'un quelconque des points 1 à 18 comme solvant dans l'électrolyte. 61. Un dispositif électrochimique comprenant un électrolyte non aqueux, dans lequel l'électrolyte comprend un composé carbonate de forniule (I) tel que défini à l'un quelconque des points 1 à 18 comme solvant. 62. Un procédé de fabrication d'un dispositif électrochimique, le procédé comprenant l'utilisation d'un électrolyte non aqueux, dans lequel l'électrolyte comprend un composé carbonate de formule (I) tel que défini à l'un quelconque des points 1 à 18 comme solvant. BRÈVE DESCRIPTION DES DESSINS 11 Résumé de l'invention [0016] Dans les dessins annexés : [0017] [112.11 la Figure 1 montre la chronoampérométrie d'un collecteur de courant en aluminium versus Li métallique à des potentiels augmentant de 4 à 5,5 V par étapes de 0,1 V, 1 h à chaque étape, dans un électrolyte classique comprenant LIFSI et EC/DEC ; [0018] [112.21 la Figure 2 montre la chronoampérométrie d'un collecteur de courant en aluminium versus Li métallique à des potentiels augmentant de 4 à 5,5 V par étapes de 0,1 V, 1 h à chaque étape, dans un électrolyte classique comprenant LIFTFSI et EC/ DEC; [0019] [112.31 la Figure 3 montre la chronoampérométrie d'un collecteur de courant en aluminium versus Li métallique à des potentiels augmentant de 4 à 5,5 V par étapes de 0,1 V, 1 h à chaque étape, dans un électrolyte classique comprenant LITFSI et EC/ DEC; [0020] [fig.41 la Figure 4 montre la chronoampérométrie d'un collecteur de courant en aluminium versus Li métallique à des potentiels augmentant de 4 à 5,5 V par étapes de 0,1 V, 1 h à chaque étape, dans un électrolyte conforme à un mode de réalisation de la présente invention comprenant LIFSI et le carbonate de diisobutyle ; [0021] [fig.51 la Figure 5 montre la chronoampérométrie d'un collecteur de courant en aluminium versus Li métallique à des potentiels augmentant de 4 à 5,5 V par étapes de 0,1 V, 1 h à chaque étape, dans un électrolyte conforme à un mode de réalisation de la présente invention comprenant LIFTFSI et le carbonate de di isobutyle ; [0022] [fig.61 la Figure 6 montre la chronoampérométrie d'un collecteur de courant en aluminium versus Li métallique à des potentiels augmentant de 4 à 5,5 V par étapes de 0,1 V, 1 h à chaque étape, dans un électrolyte conforme à un mode de réalisation de la présente invention comprenant LITFSI et le carbonate de di isobutyle ; [0023] [fig.71 la Figure 7 montre les courbes de charge/décharge d'une cathode de LCO versus Li métallique dans un électrolyte classique comprenant LIES! et EC/DEC ; [0024] [fig.81 la Figure 8 montre les courbes de charge/décharge d'une cathode de LCO versus Li métallique dans un électrolyte conforme à un mode de réalisation dc la présente invention comprenant LIFSI et le carbonate de diisobutyle ; [0025] [fig.9] la Figure 9 montre les courbes de charge/décharge d'une cathode de LCO versus Li métallique dans un électrolyte confoime à un mode de réalisation de la présente invention comprenant LIFSI et le carbonate de diisobutyle + EC ; [0026] [fig.10] la Figure 10 montre les courbes de charge/décharge d'une cathode de LMN versus Li métallique dans un électrolyte classique comprenant LIFSI et EC/DEC ; [0027] [fig.11] la Figure 11 montre les courbes de charge/décharge d'une cathode de LMN versus Li métallique dans un électrolyte confoime à un mode de réalisation de la 12 présente invention comprenant LIFSI et le carbonate de diisobutyle ; [0028] [fig.12] la Figure 12 montre la capacité de décharge de trois cellules versus nombre de cycles, la première cellule utilisant LiFSI dans du carbonate de diisobutyle, la seconde cellule utilisant LiFSI dans 90% de carbonate de diisobutyle/10 % d'EC, et la troisième cellule utilisant un électrolyte classique de LiPF6 1 M dans EC/DEC (3:7 en volume). Description des modes de réalisation [0029] Un objectif de la présente invention est de proposer un solvant pour un électrolyte non aqueux pour un dispositif électrochimique, le solvant comprenant un composé carbonate de formule (I). [0030] 11 est également proposé un composé carbonate de formule (I) pour une utilisation comme solvant dans un électrolyte non aqueux dans un dispositif électrochimique. [0031] Il est également proposé l'utilisation d'un composé carbonate de formule (I) comme solvant dans un électrolyte non aqueux pour un dispositif électrochimique. [0032] Un autre objectif de la présente invention est de proposer un électrolyte non aqueux pour un dispositif électrochimique, l'électrolyte comprenant un composé carbonate de formule (I) comme solvant. [0033] 11 est également proposé l'utilisation d'un électrolyte non aqueux comprenant un composé carbonate de formule (I) comme solvant, dans un dispositif électrochimique. [0034] 11 est également proposé un procédé de fabrication d'un électrolyte non aqueux pour un dispositif électrochimique, le procédé comprenant l'utilisation d'un composé carbonate de formule (I) comme solvant dans l'électrolyte. [0035] 11 est également proposé un procédé de suppression d'une dissolution anodique d'aluminium dans un collecteur de courant en aluminium dans un dispositif électrochimique contenant un électrolyte non aqueux, le procédé comprenant l'utilisation d'un composé carbonate de formule (I) comme solvant dans l'électrolyte. [0036] 11 est également proposé un procédé pour permettre l'utilisation de sels de sulfo- nylamide dans des dispositifs électrochimiques haute tension, le procédé comprenant l'utilisation d'un composé carbonate de formule (I) comme solvant dans l'électrolyte. [0037] 11 est également proposé un procédé d'augmentation de la tension de fonctionnement maxinude d'un dispositif électrochimique contenant un électrolyte non aqueux, ledit électrolyte comprenant, de préférence, des sels sulfonylamide, le procédé comprenant l'utilisation d'un composé carbonate de formule (I) comme solvant dans l'électrolyte. [0038] Il est également proposé un procédé d'élargissement de la plage de températures de fonctionnement d'un dispositif électrochimique contenant un électrolyte non aqueux, le procédé comprenant l'utilisation d'un composé carbonate de formule (I) comme solvant dans l'électrolyte. 13 [0039] Un autre objectif de la présente invention est de proposer un dispositif électro- chimique comprenant un électrolyte non aqueux, dans lequel l'électrolyte comprend un composé carbonate de formule (1) comme solvant. [0040] Il est également proposé un procédé de fabrication d'un dispositif électrochimique, le procédé comprenant l'utilisation d'un électrolyte non aqueux, dans lequel l'électrolyte comprend un composé carbonate de formule (I) comme solvant. [0041] Dans tout ce qui a été exposé ci-dessus, le dispositif électrochimique comprend, de préférence, un collecteur de courant en aluminium. [0042] Dans tout ce qui a été exposé ci-dessus, le dispositif électrochimique est, de préférence, une batterie au lithium ou au lithium-ion. [0043] Dans tout ce qui a été exposé ci-dessus, l'électrolyte comprend, de préférence, un sel sulfonylamide de lithium en tant que sel conducteur. [0044] Davantage de détails sur le composé carbonate de formule (1) ainsi que sur les autres composants de l'électrolyte non aqueux et sur le dispositif électrochimique seront fournis dans les sections suivantes. [0045] Les présents inventeurs ont découvert que les composés carbonates de formule (1) peuvent avantageusement être utilisés comme solvants dans des électrolytes non aqueux dans des dispositifs électrochimiques parce qu'ils sont caractérisés par leur faible corrosivité vis-à-vis de l'aluminium, par exemple l'aluminium contenu dans des collecteurs de courant en aluminium, même à des tensions supérieures à 4,2 V, même dans des électrolytes contenant des sels sulfonylamides de lithium. L'utilisation de ces sels sulfonylamides de lithium avec des solvants classiques dans lesdits systèmes à haute tension n'est typiquement pas possible étant donné qu'une dissolution anodique d'aluminium devient la réaction électrochimique préférée et que la grande majorité de la charge est consommée pour ce procédé de corrosion préjudiciable. [0046] Alors que la faible con-osivité des composés carbonates de formule (I) est particu- lièrement avantageuse lorsque les sels sulfonylamides de lithium sont le sel conducteur principal, l'homme du métier reconnaîtrait le potentiel de ces solvants pour parvenir à des batteries au lithium et au lithium-ion haute tension en liaison avec d'autres sels conducteurs. L'homme du métier comprendrait également que, lorsque l'électrolyte doit être utilisé dans un type diffèrent de dispositif électrochimique, tel que les batteries à base de sodium, de potassium, de calcium, d'aluminium et de magnésium, d'autres sels peuvent être dissous dans les solvants, par exemple les sels de sodium, de potassium, de calcium, d'aluminium et de magnésium. [0047] En fait, les composés carbonates de formule (I) sont caractérisés par leur capacité à supprimer une dissolution anodique de l'aluminium (par exemple un collecteur de courant en aluminium ou tout autre élément en aluminium dans le dispositif électrochimique) lorsqu'ils sont utilisés comme solvants dans des électrolytes dans des dis- 14 positifs électrochimiques, même à des potentiels supérieurs à 4,2V vs une anode en Li métallique dans une batterie au lithium ou au lithium-ion. Par souci de clarté, sauf indication contraire, tous les potentiels dans la présente demande sont référencés par rapport à une anode en Li métallique. Une dissolution anodique du collecteur de courant en aluminium est définie comme la dissolution d'un collecteur de courant en aluminium à un certain potentiel forcé de façon externe (le potentiel critique), qui est supérieur au potentiel en circuit ouvert. Au potentiel critique, les composants de l'électrolyte réagissent avec la surface du collecteur et forment des composés solubles, lesquels, à leur tour, se dissolvent dans l'électrolyte et provoquent une dissolution de l'aluminium, à savoir une quasi corrosion. Une dissolution significative de l'aluminium peut conduire à un mauvais fonctionnement du système de batterie, si sa tension de fonctionnement dépasse le potentiel critique. En conséquence, supprimer la dissolution anodique permet des technologies de batteries plus sûres et plus puissantes, notamment des batteries au lithium-ion, ainsi que des condensateurs, des dispositifs électrochromiques, des capteurs, des cellules électrochimiques métal-air, des piles à combustible et similaires. [0048] Cette faible corrosivité des composés carbonates de formule (I) permet également la fabrication de dispositifs à électrolytes/électrochimiques avec des tensions de fonctionnement étendues (en particulier, des tensions de fonctionnement au-delà de 4,2 V), même pour des électrolytes contenant des sels sulfonylamides de lithium et des dispositifs électrochimiques contenant des collecteurs de courant en aluminium, comprenant les batteries au lithium-ion. Ceci permet la préparation d'électrolytes non aqueux contenant des sels sulfonylamides de lithium sans quelconques inhibiteurs de corrosion (tout en maintenant encore ladite faible corrosivité vis-à-vis des collecteurs de courant en aluminium à des tensions supérieures à 4,2 V). [0049] De plus, lorsqu'ils sont comparés avec les solvants carbonates classiques (par exemple carbonate d'éthylène (EC), carbonate de diéthyle (DEC) et similaires), les composés carbonates de formule (I) ont une plage de température de fonctionnement plus large, notamment lorsqu'ils sont utilisés dans des batteries au lithium-ion. En fait, la plage de température dans laquelle les composés carbonates de formule (I) sont liquides (sans cristallisation) a tendance à être plus large que celle de ces solvants carbonates classiques. Par exemple, dans des modes de réalisation, les composés carbonates de formule (I) peuvent avoir un point de fusion bien au-dessous de -10°C et, dans certains cas, n'ont même pas de point de fusion et ainsi restent liquides, sans cristallisation, jusqu'à ce qu'ils atteignent leur point de transition vitreuse. De plus, le point de fusion des composés carbonates a tendance à diminuer avec une masse moléculaire croissante jusqu'à un certain point. [0050] De plus, les composés 100511 carbonates de formule (1) ont un point (l'ébullition supérieur aux solvants carbonates classiques. Par exemple, les points d'ébullition du carbonate de diméthyle, du carbonate de diéthyle, du carbonate de dipropyle et du carbonate de dibutyle sont respectivement de 90, 126, 168 et 207°C. Ceci indique que les électrolytes préparés à partir de carbonates supérieurs peuvent être utilisés à des températures supérieures sans le risque d'évaporation rapide. Ces points d'ébullition supérieurs se traduisent en propriétés de sécurité améliorées pour les dispositifs électrochimiques contenant l'électrolyte à l'aide des composés carbonates de formule (1) comme solvant. [0052] Finalement, les composés carbonates de formule (1) sont un groupe de solvants très écologiques, qui sont sans danger pour l'environnement. [0053] Les procédés de la présente invention sont avantageux par le fait qu'ils produisent les solvants carbonates, les électrolytes et les dispositifs électrochimiques définis ci-dessus. [0054] Les inventeurs proposent ainsi présentement un nouveau solvant pour un électrolyte non aqueux pour un dispositif électrochimique, un électrolyte non aqueux contenant ce solvant et un dispositif électrochimique contenant un tel électrolyte. Composé carbonate de formule (I) [0055] Le composé carbonate dc formule (1) est : 2 0 dans laquelle : R' représente un alkyle en C3-C74, un alcoxyalkyle en C-C24, un u)-0-alkyl oligo(éthylène glycol) en C3-C24 ou un (0-0-alkyl oligo(propylène glycol) en C4-C24, et 122 représente un alkyle en C,-C74, un haloalkyle en CI-C24, un alcoxyalkyle en C2-C24, un alkyloyloxyalkyle en C2-C24, un alcoxycarbonylalkyle en C-C24, un cyanoalkyle en C1-C24, un thiocyanatoalkyle en CI-C24, un trialkylsilyle en C3-C74, un trialkylsilylalkyle en C4-C24, un trialkylsilyloxyalkyle en C4-C24, un (0-0-alkyl oligo(éthylène glycol) en C3-C24, un (0-0-alkyl oligo(propylène glycol) en C4-C24, un co-0-sily1 oligo(éthylène glycol) en C5-C24 ou un (0-0-sily1 oligo(propylène glycol) en C6-C,4. [0056] Dans des modes de réalisation davantage préférés, RI représente un alkyle en C3-C,4 ou un (1)-0-alkyl oligo(éthylène glycol) en C3-C.4. Dans des modes de réalisation davantage préférés, RI représente un alkyle en C3-C.t. [0057] Dans des modes de réalisation préférés, R2 représente un alkyle en CI-C,4, un al- coxyalkyle en C7-C24, un cyanoalkyle en CI-C,4, un trialkylsilyloxyalkyle en C4-C24, un (0-0-sily1 oligo(éthylène glycol) en C5-C24 ou un (o-O-alkyl oligo(éthylène glycol) en C 3-C44. Dans des modes de réalisation que l'on préfère le plus, R2 représente un alkyle en 16 CI-C24. [0058] Étant donné que R, et R2 tels que définis ci-dessus contiennent respectivement au moins 3 et 1 atomes de carbone, la somme des atomes de carbone dans RI et R2 est d'au moins 4. Dans des modes de réalisation préférés, la somme des atomes de carbone dans R, et R2 est : 5 ou plus, de préférence 6 ou plus, de façon davantage préférée 7 ou plus, de façon encore plus préférée 8 ou plus, et de la façon que l'on préfère le plus 9 ou plus, et/ou 24 ou moins, de préférence 20 ou moins, de façon davantage préférée 16 ou moins, de façon encore plus préférée 14 ou moins, de façon encore plus préférée 12 ou moins, et de la façon que l'on préfère le plus 10 ou moins. [0059] Chacun parmi l'alkyle et l'alkyle substitué dans R, et R2 est linéaire ou ramifié. [0060] Tci, « alkyle » a sa signification habituelle dans la technique. De façon spécifique, c'est un radical hydrocarboné aliphatique saturé monovalent de formule générale -C'H 2n+ I [0061] Des exemples non limitatifs d'alkyle en C 3-C 24 dans R' comprennent propyle, isopropyle (2-propyle), butyle, 2-butyle, 3-butyle, isohutyle (3-méthylpropyle), tert.-hutyle (2,2-diméthyléthyle). 2-méthylbutyle, 3-méthylbutyle, 1-méthy1-2-butyle, 2-méthy1-2-butyle, 2-méthylpentyle, 3-méthylpentyle, 4-rnéthylpentyle, 3-méthy1-2-pentyle, 4-méthy1-2-pentyle, 2-méthy1-2-pentyle, 2-méthy1-3-pentyle, 3-méthyl-3-pcntylc.3.3-diméthyl-2-hutyle, 2,3-diméthy1-2-butyle, 2-éthylbutyle, 3-éthy1-2-butyle, 2-éthylhexyle, pentyle et ses isomères (comprenant 2-pentyle et 3-pentyle), hexyle et ses isomères (comprenant 2-hexyle et 3-hexyle), heptyle et ses isomères, octyle et ses isomères, nonyle et ses isomères, décyle et ses isomères, undécyle et ses isomères, et dodécyle et ses isomères. Dans des modes de réalisation préférés, l'alcyle en C3-C24 dans R' est un alkyle en Ci-Cig, de préférence un alkyle en CC,2, de préférence un alkyle en de préférence un alkyle en CI-C10, de préférence un alkyle en C3-C9, de façon davantage préférée un alkyle en CrC5, de façon encore plus préférée un alkyle en CI-C7 (de façon encore plus préférée un alkyle en C4-C7), de façon encore plus préférée un alkyle en C3-C6 ((le façon encore plus préférée un alkyle en C4-C6), de façon davantage préférée un alkyle en CrCç, et de la façon que l'on préfère le plus un alkyle en C4-05'. [0062] Des exemples non limitatifs de chaîne alkyle en CI-C24 dans R2 comprennent les alkyles en C3-C24 énumérés ci-dessus en ce qui concerne R', ainsi que méthyle et éthyle. Dans des modes de réalisation préférés, R2 est un alkyle en CI-C18, de préférence un alkyle en CI-C12, un alkyle en CI-C9, un alkyle en C1-C8, un alkyle en CI - C7, un alkyle en C2-C7, un alkyle en C3-C7 (de préférence un alkyle en C4-C7), un alkyle en C3-C6 (de préférence un alkyle en C4-C6), un alkyle en C3-05, et de la façon que l'on préfère le plus un alkyle en C4-05. 17 [0063] Dans des modes de réalisation préférés, les deux Ri et R2 sont des groupes alkyle. Dans des modes de réalisation davantage préférés. RI et R, sont les mêmes groupes alkyle. Dans d'autres modes de réalisation préférés, Ri et R2 sont des groupes alkyle différents. [0064] Des alkyles en Cs préférés dans RI et R2 comprennent propyle et isopropyle (2-propyle). [0065] Des alkyles en C4 préférés dans RI et R2 comprennent butyle, 2-butyle, 3-butyle, isobutyle (3-méthylpropyle) et tert.-butyle (2,2-diméthyléthyle). [0066] Des alkyles en Cs préférés dans RI et R2 comprennent pcntyle et ses isomères (comprenant 2-pentyle et 3-pentyle), 2-méthylbutyle, 3-méthylbutyle, 1-méthy1-2-butyle et 2-méthy1-2-butyle. [0067] Des alkyles en C, préférés dans RI et R2 comprennent hcxyle et ses isomères (comprenant 2-hexyle et 3-hexyle), 2-méthylpentyle, 3-méthylpentyle, 4-méthylpentyle, 3-méthy1-2-pentyle, 4-méthy1-2-pcntyle, 2-méthy1-2-pcntyle, 2-méthy1-3-pentyle, 3-méthy1-3-pentyle, 3,3-di méthy1-2-butyle, 2,3-diméthy1-2-butyle, 2-éthylbutyle et 3-éthy1-2-butyle. [0068] Des alkyles en C, préférés dans R' et R2 comprennent hcptyle et ses isomères. [0069] Des alkyles en Cs préférés dans R' et R2 comprennent 2-éthylhexyle. [0070] Ici, un « haloalkyle » se réfère à un groupe alkyle dans lequel un ou plusieurs (ou même la totalité) des atomes d'hydrogène est/sont chacun remplacé(s) par un atome d'halogène, les atomes d'halogène étant identiques ou différents les uns des autres (lorsque plus d'un atome d'halogène est présent). Les atomes d'halogène comprennent le fluor (F), le chlore (Cl), le brome (Br) et l'iode (I). De préférence, l'atome d'halogène est le fluor. Des exemples non limitatifs d'haloalkyles en CI-C24dans R2 comprennent tritluorométhyle, pentatluoroéthyle, heptatluoropropyle, nonatluorobutyle, 2,2,2-tritluoroéthyle et 1,1,1,3,3,3-hexatluoro-2-propyle. [0071] Ici, un « akoxyalkyle » se réfère à un groupe alkyle dans lequel un ou plusieurs, de préférence un, des atomes d'hydrogène est/sont chacun remplacé( s) par un groupe alcoxy, les groupes alcoxy étant identiques ou différents les uns des autres (lorsque plus d'un groupe alcoxy est présent). Dans des modes de réalisation préférés, l'alcoxyalkyle comprend seulement un groupe alcoxy. Un groupe alcoxy est un radical de formule -0-alkyle, cet alkyle étant linéaire ou ramifié, de préférence linéaire. Un alcoxyalkyle en C2-C24 est un radical alcoxyalkyle dans lequel la somme du nombre d'atomes de carbone contenus dans les groupes alkyle et alcoxy est entre 2 et 24. Dans des modes de réalisation préférés, l'alcoxyalkyle est un alcoxy en Ci-C2-alkyle en Cl-C 6. Des exemples non limitatifs d'alcoxyalkyles dans Wou R' comprennent 2-méthoxyéthyle, 3-méthoxypropyle, 2-méthoxypropyle, 4-méthoxybutyle, 4-éthoxybutyle, 5-méthoxypentyle, 6-méthoxyhexyle et 2-isopropoxyéthyle. Dans des 18 modes de réalisation préférés, l'alcoxyalkyle est 2-méthoxyéthyle ou 2-isopropoxyéthyle. [0072] TeL un « alkyloyloxyalkyle » se réfère à un groupe alkyle dans lequel un ou plusieurs, de préférence un, des atonies d'hydrogène est/sont chacun remplacé(s) par un groupe alkyloyloxy, les groupes alkyloyloxy étant identiques ou différents (lorsque plus d'un groupe alkyloyloxy est présent). Dans des modes de réalisation préférés, r alkyloyloxyalkylc comprend seulement un groupe alkyloyloxy. Un groupe alkyloyloxy est un radical de formule -0-C(=0)-alkyle, cet alkyle étant linéaire ou ramifié. Un alkyloyloxyalkyle en C-C24 est un alkyloyloxyalkyle dans lequel la somme du nombre des atomes de carbone contenus dans les groupes alkyle et alkyloyloxy est entre 2 et 24. Des exemples non limitatifs d'alkyloyloxyalkylc en C2-C,4 dans R2 comprennent 2-acétoxyéthyle, 3-acétoxypropyle, 2-acétoxypropyle et 4-acétoxybutyle. [0073] TeL un « alcoxycarbonylalkyle » se réfère à un groupe alkyle dans lequel un ou plusieurs des atomes d'hydrogène est/sont chacun remplacé(s) par un groupe alcoxycarbonyle, les groupes alcoxycarbonyle étant identiques ou différents les uns des autres (lorsque plus d'un groupe alcoxycarbonyle est présent). Dans des modes de réalisation préférés, l'alcoxycarbonylalkyle comprend seulement un groupe alcoxycarbonyle. Un groupe alcoxycarbonyle est un radical de formule -C(=0)-0-alkyle, cet alkyle étant linéaire ou ramifié. Un alcoxycarbonyle en C2-C24 est un alcoxycarbonyle dans lequel la somme du nombre d'atomes de carbone contenus dans les groupes alkyle et alcoxycarbonyle est entre 3 et 24. Des exemples non limitatifs d'alcoxycarbonylalkyle en C3 - C24 dans R2 comprennent 2-éthoxycarbonyléthyle et 3-méthoxycarbonylpropyle. [0074] Ici, un « cyanoalkyle » se réfère à un groupe alkyle dans lequel un ou plusieurs des atomes d'hydrogène est/sont chacun remplacé(s) par un groupe cyano (-CEN). Dans des modes de réalisation préférés, le cyanoalkyle comprend seulement un groupe cyano. Dans des modes de réalisation préférés, le cyanoalkyle est un cyanoalkyle en C, Des exemples non limitatifs de cyanoalkyle en CI-C24 dans R2 comprennent cyanométhyle, 2-cyanoéthyle, 3-cyanopropyle, 4-cyanobutyle et 5-cyanopentyle. Dans des modes de réalisation préférés, le cyanoalkyle en C1-C24 dans R2 est 2-cyanoéthyle. [0075] Ici, un « thiocyanatoalkyle » se réfère à un groupe alkyle dans lequel un ou plusieurs des atomes d'hydrogène est/sont chacun remplacé(s) par un groupe thiocyanato (-S-CEN). Dans des modes de réalisation préférés, le thiocyanatoalkyle comprend seulement un groupe thiocyanato. Des exemples non limitatifs de thiocyanatoalkyles en C1-C24 dans R2 comprennent thiocyanatométhyle, 2-thiocyanatoéthyle, 3-thiocyanatopropyle, 4-thiocyanatobutyle, 5-thiocyanatopentyle et 6-thiocyanatohexyle. [0076] Ici, un « trialkylsilyle » se réfère à un radical de formule (alky1)3-Si-, dans lequel les 19 groupes alkyles sont identiques ou différents et sont linéaires ou ramifiés. Un trialkylsilyle en C3-C,4 est un trialkylsilylc dans lequel la somme du nombre d'atomes de carbone contenus dans la totalité des groupes alkyle est entre 3 et 24. Dans des modes de réalisation préférés, chacun des groupes alkyle dans le trialkylsilylc est un groupe alkyle en C1-C4. Dans des modes de réalisation préférés, les trois groupes alkyle sont identiques. Des exemples non limitatifs de trialkylsilyles en C3-C24 dans R, comprennent triméthylsilyle, éthyldiméthylsilyle, diéthylméthylsilyle, triéthylsilyle, diméthylpropylsilyle, diméthylisopropylsilyle, triisopropylsilyle, butyldiméthylsilyle et tert.-butyldiméthylsilyle. [0077] TeL un « trialkylsilylalkyle » est un groupe alkyle dans lequel un ou plusieurs des atomes d'hydrogène est/sont chacun remplacé(s) par un groupe trialkylsilylc, dans lequel les trialkylsilylcs sont tels que définis ci-dessus et sont identiques ou différents les uns des autres (lorsque plus d'un groupe trialkylsilylc est présent). Dans un trialkylsilylalkyle en C4-C24, la somme du nombre d'atomes de carbone contenus dans la totalité des quatre groupes alkyle est entre 4 et 24. De préférence, le trialkylsilylalkyle comprend seulement un groupe trialkylsilylc. Dans des modes de réalisation préférés, le trialkylsilylalkyle en C4-C24 est un trialkylsilylalkyl-alkyle en C1-C4, de préférence un trialkylsilylalkyl-alkyle en C2-C4. Dans des modes de réalisation préférés, les trois groupes alkyle attachés à l'atome de Si sont des groupes méthyle. Des exemples non limitatifs de trialkylsilylalkyle en C4-C24 dans R2 comprennent triméthylsilyléthyle, 2-triméthylsilyéthyle, 3-triméthylsilylpropyle et 4-triméthylsilylbutyle. [0078] Ici, un « trialkylsilyloxyalkyle » se réfère à un groupe alkyle dans lequel un ou plusieurs des atomes d'hydrogène est/sont chacun remplacé(s) par un groupe trialkylsilyloxy, dans lequel les groupes trialkylsilyloxy sont identiques ou différents les uns des autres (lorsque plus (l'un groupe trialkylsilyloxy est présent). De préférence, le trialkylsilyloxyalkyle comprend seulement un groupe trialkylsilyloxy. Ici, un trialkylsilyloxy » est un radical de formule (a1ky1)3-Si-0-, dans lequel les groupes alkyle sont identiques ou différents les uns des autres et sont linéaires ou ramifiés. Dans un trialkylsilyloxyalkyle en C4-C24, la somme du nombre d'atomes de carbone contenus dans la totalité des quatre groupes alkyle est entre 4 et 24. Dans des modes de réalisation préférés, le trialkylsilyloxyalkyle en C4-C24 est un trialkylsilyloxy-alkyle en C3-C4. Dans des modes de réalisation préférés, les trois groupes alkyle attachés à l'atome de Si sont des groupes méthyle. Des exemples non limitatifs de trialkylsilyloxyalkyle en C4-C24 dans R2 comprennent (2-triméthylsilyloxy)éthyle, 3-triméthylsilyloxypropyle et 4-triméthylsilyloxybutyle. Dans des modes de réalisation préférés, le trialkylsilyloxyalkyle en C4-C24 dans R2 est (2-triméthylsilyloxy)éthyle. [0079] Ici, un co-0-alkyl oligo(éthylène glycol) est un radical de formule -(CH2-CH2-0-), - alkyle, dans lequel n'est 1 ou plus. Dans un co-0-alkyl oligo(éthylène glycol) en C3-C24 , la somme du nombre d'atomes de carbone contenus dans l'alkyle et le ou les motifs répétitifs (CFL-CH,-0-) est entre 3 et 24. Dans des modes de réalisation préférés, n'est un entier de 1 à 5. Dans des modes de réalisation préférés, le groupe alkyle est un alkyle en C1-C4. Des exemples non limitatifs de m-0-alkyl oligo(éthylène glycol) dans R2 ou R' comprennent 2-méthoxyéthyle, 2-éthoxyéthyle, 2-propoxyéthyle, 2-isopropoxyéthyle, 2-butyloxyéthyle, 2-(2-méthoxyéthoxy)éthyle, 2-(2-butoxyéthoxy)éthyle, 2-(2-éthoxyéthoxy)éthyle, 242-(2-méthoxyéthoxy)éthoxy]éthyle, 242-(2-éthoxyéthoxy)éthoxy]éthyle, 2,5,8,11-tétraoxatridécyle, 3,6,9,12-tétraoxatétradécyle, 2,5,8,11,14-pentaoxahexadécyle ou 3,6,9,12,15-pentaoxaheptadécyle. Dans des modes de réalisation préférés, l' oligo(éthylène glycol) de R2 ou RI est 2-méthoxyéthyle, 2-isopropoxyéthyle ou 2-(2-méthoxyéthoxy)éthyle. [0080] Ici, un (-0-0-alkyl oligo(propylène glycol) est un radical de formule -(CH2-CFL-CEI2 - 0-)-alkylc, dans lequel n est 1 ou plus. Dans un fo-0-alkyl oligo(propylène glycol) en C4-C24, la somme du nombre d'atomes de carbone contenus dans ralkyle et le ou les motifs répétitifs (CH2-CH2-CH2-0-) est entre 4 et 24. Dans des modes de réalisation préférés, n est 1. Dans des modes de réalisation préférés, le groupe alkyle est un alkyle en CI-C4. Des exemples non limitatifs de fo-0-alkyl oligo(propylène glycol) dans R2 ou R' comprennent 2-méthoxypropyle, 2-éthoxypropyle, 1-méthoxy-2-propyle, 1-éthoxy-2-propyle, 1-propoxy-2-propyle, 1-isopropoxy-2-propyle et 1-butoxy-2-propyle. [0081] Ici, un (o-0-silyloligo(éthylène glycol) est un radical de formule -(CH2-CH2-0-)' - Si-(alkyle)i, dans lequel les groupes alkyles sont identiques ou différents et sont linéaires ou ramifiés et dans lequel n est 1 ou plus. Dans un (9-0-silyloligo(éthylène glycol) en C5.-C24, la somme du nombre d'atomes de carbone contenus dans les groupes alkyle et le ou les motifs répétitifs (CH2-CH2-0-) est entre 5 et 24. Dans des modes de réalisation préférés, n est un entier de 1 à 5. Dans des modes de réalisation préférés, les trois groupes alkyle (attachés à l'atome de Si) sont des groupes méthyle. Des exemples non limitatifs de co-0-silyloligo(éthylène glycol) dans R' comprennent 2-triméthylsilyloxyéthyle, 2-(2-triméthylsilyloxyéthoxy)éthyle, 242-(2-triméthylsilyloxyéthoxy)-éthoxy{éthyle, 2- { 212-(2-triméthylsilyloxyéthoxy)éthoxyléthoxy {éthyle et 2-(2-12-[2-(2-triméthylsilyloxyéthoxy)éthoxy]éthoxyléthoxy)éthyle. Dans des modes de réalisation préférés, le co-0-sily1 oligo(éthylène glycol) de R2 est 2-triméthylsilyloxyéthyle. [0082] Ici, un (o-0-silyloligo(propylène glycol) est un radical de formule -(CH2-CH2-CH2-0-)n-Si-(a1kyle)3, dans lequel les groupes alkyles sont identiques ou différents et sont linéaires ou ramifiés et dans lequel n est 1 ou plus. Dans un (9-0-silyloligo(éthylène 21 glycol) en C6-C24, la somme du nombre d'atomes de carbone contenus dans les groupes alkyle et le ou les motifs répétitifs (CH2-CH2-CH2-0-) est entre 6 et 24. Dans des modes de réalisation préférés, n est 1. Dans des modes de réalisation préférés, les trois groupes alkyle (attachés à l'atome de Si) sont des groupes méthyle. Des exemples non limitatifs de m-0-silyloligo(propylene glycol) dans R, comprennent 2-triméthylsilyloxypropyle et 1-triméthylsilyloxy-2-propyle. [0083] De préférence, le composé carbonate de formule (1) est : le carbonate d' isopropyle et de méthyle, le carbonate de méthyle et de propyle, le carbonate d'éthyle et de propyle, le carbonate d'éthyle et d'isopropyle, le carbonate de dipropyle, le carbonate d'isopropyle et de propyle, le carbonate de di isopropyle, le carbonate de butyle et de méthyle, le carbonate de butyle et d'éthyle, le carbonate de butyle et de propyle, le carbonate de dibutyle, le carbonate de butyle et d'isopropyle, le carbonate de 2-butyle et de méthyle, le carbonate de 2-butyle et d'éthyle, le carbonate de 2-butyle et de propyle, le carbonate de di(2-butyle), le carbonate de 2-butyle et d' isopropyle, le carbonate d'isobutyle et de méthyle, le carbonate d'isobutyle et d'éthyle, le carbonate d'isobutyle et de propyle, le carbonate de di isobutylc, le carbonate d'isobutyle et d'isopropyle, le carbonate de 2-butyle et d'isobutyle, le carbonate de 2-éthylbutyle et de méthyle, le carbonate de di(2-éthylbutyle), le carbonate de méthyle et de pentyle, le carbonate d'éthyle et de pentyle, le carbonate de pentyle et de propyle, le carbonate de butyle et de pentyle, le carbonate de dipentyle, le carbonate d' isopropyle et de pentyle, le carbonate de 2-butyle et de pentyle, le carbonate d'isobutyle et de pentyle, le carbonate de méthyle et de 2-pentyle, le carbonate d'éthyle et de 2-pentyle, le carbonate de 2-pentyle et de propyle, le carbonate de butyle et de 2-pentyle, le carbonate de (11(2-pentyle), le carbonate d'isopropyle et de 2-pentyle, le carbonate de 2-butyle et de 2-pentyle, le carbonate d'isobutyle et de 2-pentyle, le carbonate de méthyle et de 3-pentyle, le carbonate d'éthyle et de 3-pentyle, le carbonate de 3-pentyle et de propyle, le carbonate de butyle et de 3-pentyle, le carbonate de di(3-pentyle), le carbonate d'isopropyle et de 3-pentyle, le carbonate de 2-butyle et de 3-pentyle, le carbonate d'isobutyle et de 3-pentyle, le carbonate de pentyle et de 2-pentyle, le carbonate de pentyle et de 3-pentyle, le carbonate de 2-pentyle et de 3-pentyle, le carbonate de méthyle et d'hexyle, le carbonate d'éthyle et d'hexyle, le carbonate de propyle et d'hexyle, le carbonate de butyle et d'hexyle, le carbonate de pentyle et d'hexyle, le carbonate de dihexyle, le carbonate d'isopropyle et diexyle, le carbonate d'isobutyle et d'hexyle, le carbonate de di(2-éthylhexyle), le carbonate de 2-éthylhexyle et de méthyle, le carbonate de didodécyle, le carbonate d'éthyle et de dodécyle, le carbonate de cyanométhyle et de propyle, le carbonate de butyle et de cyanométhyle, le carbonate de cyanométhyle et d'isopropyle, le carbonate de 2-butyle et de cyanométhyle, le carbonate d'isobutyle et de cyanométhyle, le carbonate de tett-butyle et de cyanométhyle, le carbonate de cyanométhyle et de pentylc, le carbonate de cyanométhyle et de 2-pentyle, le carbonate de cyanométhyle et de 3-pentyle, le carbonate de cyanométhyle et d'hexyle, le carbonate de cyanotnéthyle et d' heptyle, le carbonate de cyanométhyle et d'octylc, le carbonate de cyanométhyle et de nonyle, le carbonate de cyanométhyle et de décyle, le carbonate de cyanotnéthyle et d'undécyle, le carbonate de cyanométhyle et de dodécyle, le carbonate de cyanométhyle et de 2-éthylhexyle, le carbonate de 2-cyanoéthyle et de propyle, le carbonate de butyle et de 2-cyano6thyle, le carbonate de 2-cyano6thyle et d'isopropyle, le carbonate de 2-butyle et de 2-cyanoéthyle, le carbonate d'isobutyle et de 2-cyanoéthyle, le carbonate de tert.-butyle et de 2-cyanoéthyle, le carbonate de 2-cyanoéthyle et de pentyle, le carbonate de 2-cyano6thyle et de 2-pentyle, le carbonate de 2-cyanoéthyle et de 3-pentyle, le carbonate de 2-cyano6thyle et d'hexyle, le carbonate de 2-cyanoéthyle et d' heptyle, le carbonate de 2-cyanoéthyle et d'octyle, le carbonate de 2-cyanoéthyle et de nonyle, le carbonate de 2-cyanoéthyle et de décyle, le carbonate de 2-cyanoéthyle et d'undécyle, le carbonate de 2-cyanoéthyle et de dodécyle, le carbonate de 2-cyanoéthyle et de 2-éthylhexyle, le carbonate de 3-cyanopropyle et de propyle, le carbonate de butyle et de 3-cyanopropyle, le carbonate de 3-cyanopropyle et d' isopropyle, le carbonate de 2-butyle et de 3-cyanopropyle, le carbonate d' isobutylc et de 3-cyanopropyle, le carbonate de tett-butyle et de 3-cyanopropyle, le carbonate de 3-cyanopropyle et de pentyle, le carbonate de 3-cyanopropyle et de 2-pentyle, le carbonate de 3-cyanopropyle et de 3-pentyle, le carbonate de 3-cyanopropyle et d'hexyle, le carbonate de 3-cyanopropyle et d'heptyle, le carbonate de 3-cyanopropyle et d'octyle, le carbonate de 3-cyanopropyle et de nonyle, le carbonate de 3-cyanopropyle et de décyle, le carbonate de 3-cyanopropyle et d'undécyle, le carbonate de 3-cyanopropyle et de dodécyle, le carbonate de 3-cyanopropyle et de 2-éthylhexyle, le carbonate de 4-cyanobutyle et de propyle, le carbonate de butyle et de 4-cyanobutyle, le carbonate de 4-cyanobutyle et d'isopropyle, le carbonate de 2-butyle et de 4-cyanobutyle, le carbonate d'isobutyle et de 4-cyanobutyle, le carbonate de tert.-butyle et de 4-cyanobutyle, le carbonate de 4-cyanobutyle et de pentyle, le carbonate de 4-cyanobutyle et de 2-pentyle, le carbonate de 4-cyanobutyle et de 3-pentyle, le carbonate de 4-cyanobutyle et d'hexyle, le carbonate de 4-cyanobutyle et dieptyle, le carbonate de 4-cyanobutyle et d'octyle, le carbonate de 4-cyanobutyle et de nonyle, le carbonate de 4-cyanobutyle et de décyle, le carbonate de 4-cyanobutyle et d'undécyle, le carbonate de 4-cyanobutyle et de dodécyle, le carbonate de 4-cyanobutyle et de 2-éthylhexyle, le carbonate de propyle et de triméthylsilyle, le carbonate de butyle et de triméthylsilyle, le carbonate d'isopropyle et de triméthylsilyle, le carbonate de 2-butyle et de triméthylsilyle, le carbonate d'isobutyle et de trimé thylsilyle, le carbonate de tert.-butyle et de trimé- 23 thylsilylc, le carbonate de pentyle et de trimethylsilyle, le carbonate de 2-pentyle et de trimethylsilyle, le carbonate de 3-pentyle et de trimethylsilyle, le carbonate d'hexyle et de trimethylsilyle, le carbonate d'heptyle et de trimethylsilyle, le carbonate d'octyle et de trimethylsilyle, le carbonate de nonyle et de triméthylsilyle, le carbonate de decyle et de trimethylsilyle, le carbonate de trimethylsilyle et d'undecyle, le carbonate de dodécyle et de trimethylsilyle, le carbonate de 2-6thylhexyle et de trimethylsilyle, le carbonate d'éthyldimethylsilyle et de propyle, le carbonate de butyle et d'éthyldimethylsilyle, le carbonate d'éthyldimethylsilyle et d' isopropylc, le carbonate de 2-butyle et d'ethyldimethylsilyle, le carbonate d'isobutyle et d'éthyldimethylsilyle, le carbonate de tort-butyle et d'éthyldirnethylsilyle, le carbonate d'éthyldirnethylsilyle et de pentyle, le carbonate d'éthyldimethylsilyle et de 2-pentyle, le carbonate d'éthyldimethylsilyle et de 3-pentyle, le carbonate d'ethyldhnethylsilyle et d'hexyle, le carbonate d'éthyldimethylsilyle et d'heptyle, le carbonate d'ethyldhnethylsilyle et d'octylc, le carbonate d'ethyldimethylsilyle et de nonyle, le carbonate de décyle et d'éthyldimethylsilyle, le carbonate d'éthyldimethylsilyle et d'undecyle, le carbonate de dodécyle et d'éthyldimethylsilyle, le carbonate d'éthyldiméthylsilyle et de 2-éthylhexyle, le carbonate de diethylmethylsilyle et de propyle, le carbonate de butyle et de diéthylméthylsilyle, le carbonate de diethylmethylsilyle et d'isopropyle, le carbonate de 2-butyle et de diethylméthylsilyle, le carbonate d'isobutyle et de diéthylméthylsilyle, le carbonate de tort-butyle et de diethylmethylsilyle, le carbonate de diéthylméthylsilyle et de pentyle, le carbonate de diéthylméthylsilyle et de 2-pentyle, le carbonate de diéthylméthylsilyle et de 3-pentyle, le carbonate de diéthylméthylsilyle et d'hexyle, le carbonate de diéthylméthylsilyle et d'heptyle, le carbonate de diéthylméthylsilyle et d'octyle, le carbonate de diéthylméthylsilyle et de nonyle, le carbonate de décyle et de diéthylméthylsilyle, le carbonate de diéthylméthylsilyle et d'undécyle, le carbonate de diéthylméthylsilyle et de dodécyle, le carbonate de 2-éthylhexyle et de diéthylméthylsilyle, le carbonate de propyle et de triéthylsilyle, le carbonate de butyle et de triéthylsilyle, le carbonate d'isopropyle et de triéthylsilyle, le carbonate de 2-butyle et de triéthylsilyle, le carbonate d'isobutyle et de triéthylsilyle, le carbonate de tert.-butyle et de triéthylsilyle, le carbonate de pentyle et de triéthylsilyle, le carbonate de 2-pentyle et de triéthylsilyle, le carbonate de 3-pentyle et de triéthylsilyle, le carbonate d'hexyle et de triéthylsilyle, le carbonate d'heptyle et de triéthylsilyle, le carbonate d'octyle et de triéthylsilyle, le carbonate de nonyle et de triéthylsilyle, le carbonate de décyle et de triéthylsilyle, le carbonate de triéthylsilyle et d'undécyle, le carbonate de dodécyle et de triéthylsilyle, le carbonate de 2-éthylhexyle et de triéthylsilyle, le carbonate de diméthylisopropylsilyle et de propyle, le carbonate de butyle et de diméthylisopropylsilyle, le carbonate de diméthylisopropylsilyle et d'isopropyle, le carbonate de 2-butyle et de diméthylisopropylsilyle, le carbonate d'isobutyle et de 24 diméthylisopropylsilyle, le carbonate de tert.-butyle et de diméthylisopropylsilyle, le carbonate de diméthylisopropylsilyle et de pentyle, le carbonate de diméthylisopropylsilyle et de 2-pentyle, le carbonate de diméthylisopropylsilyle et de 3-pentyle, le carbonate de diméthylisopropylsilyle et d'hexyle. le carbonate de diméthylisopropylsilyle et d'heptyle, le carbonate de diméthylisopropylsilyle et d'octyle, le carbonate de diméthylisopropylsilyle et de nonyle, le carbonate de décyle et de diméthylisopropylsilyle, le carbonate de diméthylisopropylsilyle et d'undécyle, le carbonate de diméthylisopropylsilyle et de dodécyle, le carbonate de 2-éthylhexyle et de diméthylisopropylsilyle, le carbonate de propyle et de triisopropylsilyle, le carbonate de butyle et de triisopropylsilyle, le carbonate d' isopropyle et de triisopropylsilyle, le carbonate de 2-butyle et de triisopropylsilyle, le carbonate d'isobutyle et de triisopropylsilyle, le carbonate de tert.-butyle et de triisopropylsilyle, le carbonate de pentyle et de triisopropylsilyle, le carbonate de 2-pentyle et de triisopropylsilyle, le carbonate de 3-pentyle et de triisopropylsilyle, le carbonate d'hexyle et de triisopropylsilyle, le carbonate d'heptyle et de triisopropylsilyle, le carbonate d'octyle et de triisopropylsilyle, le carbonate de nonyle et de triisopropylsilyle, le carbonate de décyle et de triisopropylsilyle, le carbonate de triisopropylsilyle et d'undécyle, le carbonate de dodécyle et de triisopropylsilyle, le carbonate de 2-éthylhexyle et de triisopropylsilyle, le carbonate de propyle et de tert.-butyldiméthylsilyle, le carbonate de butyle et de tert.-butyldiméthylsilyle, le carbonate d' isopropyle et de tert-butyldiméthylsilyle, le carbonate de 2-butyle et de tert.-butyldiméthylsilyle, le carbonate d'isobutyle et de tert.-butyldiméthylsilyle, le carbonate de tert.-butyle et de tert.-butyldiméthylsilyle, le carbonate de pentyle et de tert.-butyldiméthylsilyle, le carbonate de 2-pentyle et de tert.-butyldiméthylsilyle, le carbonate de 3-pentyle et de tert.-butyldiméthylsilyle, le carbonate d'hexyle et de ten.-butyldiméthylsilyle, le carbonate d'heptyle et de tert.-butyldiméthylsilyle, le carbonate d'octyle et de tert.-butyldiméthylsilyle, le carbonate de nonyle et de tert.-butyldiméthylsilyle, le carbonate de décyle et de tert.-butyldiméthylsilyle, le carbonate de tert.-butyldiméthylsilyle et d'undécyle, le carbonate de dodécyle et de tert.-butyldiméthylsilyle, le carbonate de 2-éthylhexyle et de tert.-butyldiméthylsilyle, le carbonate de propyle et de 2-triméthylsilyléthyle, le carbonate de butyle et de 2-triméthylsilyléthyle, le carbonate d'isopropyle et de 2-triméthylsilyléthyle, le carbonate de 2-butyle et de 2-triméthylsilyléthyle, le carbonate d'isobutyle et de 2-triméthylsilyléthyle, le carbonate de tert.-butyle et de 2-triméthylsilyléthyle, le carbonate de pentyle et de 2-triméthylsilyléthyle, le carbonate de 2-pentyle et de 2-triméthylsilyléthyle, le carbonate de 3-pentyle et de 2-triméthylsilyléthyle, le carbonate d'hexyle et de 2-lliméthylsilyléthyle, le carbonate d'heptyle et de 2-triméthylsilyléthyle, le carbonate d'octyle et de 2-triméthylsilyléthyle, le carbonate de nonyle et de 2-triméthylsilyléthyle, le carbonate de décyle et de 2-triméthylsily6thyle, le carbonate de 2-tri méthylsilyléthyle et d'undécyle, le carbonate de dodécyle et de 2-tri méthylsilyléthyle, le carbonate de 2-éthylhexyle et de 2-tri méthylsilyléthyle, le carbonate de 2-méthoxy6thyle et d'isobutylc ou le carbonate de (2-tri méthylsilyloxy)éthyle et de butyle. [0084] Dans des modes de réalisation davantage préférés, le composé carbonate de formule (1) est le carbonate de didodécyle, le carbonate de dibutylc, le carbonate de dipropyle, le carbonate de méthyle et de propyle, le carbonate de diisopropyle, le carbonate d'isopropylc et de méthyle, le carbonate d'éthyle et de dodécyle, le carbonate d'éthyle et de propyle, le carbonate d'éthyle et d'isopropyle, le carbonate de diisobutyle, le carbonate d' isobutyle et de méthyle, le carbonate de dipentyle, le carbonate de méthyle et de pcntyle, le carbonate de di(2-éthylhexyle), le carbonate de 2-éthylhexylc et de méthyle, le carbonate de méthyle et de 2-pentyle, le carbonate de di(2-pentyle), le carbonate de 2-butyle et de méthyle, le carbonate de di( 2-butyle), le carbonate de 2-éthylbutyle et de méthyle, le carbonate de di(2-éthylbutyle), le carbonate d' isobutylc et d' isopropyle, le carbonate de 2-cyano6thyle et de butyle, le carbonate de 2-méthoxyéthyle et d'isobutyle, le carbonate de (2-tri méthylsilyloxy)éthyle et de butyle, le carbonate de di(2-m6thoxyéthyle), le carbonate de 2-isopropoxyéthyle et de méthyle, le carbonate de di(2-isopropoxyéthyle) ou le carbonate de di(2-(2-m6thoxyéthoxy)éthyle). [0085] Dans des modes de réalisation préférés, le composé de formule (1) est le carbonate de didodécyle, le carbonate de dibutyle, le carbonate (le 2-éthylbutyle et de méthyle, le carbonate de di(2-éthylbutyle), le carbonate de di(2-butyle), le carbonate de di(2-éthylhexyle), le carbonate de 2-éthylhexyle et de méthyle, le carbonate de di(2-pentyle), le carbonate d'éthyle et de dodécyle, le carbonate de 2-cyanoéthyle et de butyle, le carbonate de 2-méthoxyéthyle et d'isobutyle, le carbonate de (2-triméthylsilyloxy)éthyle et de butyle, le carbonate de di(2-isopropoxyéthyle) ou le carbonate de diisobutyle. [0086] Dans des modes de réalisation encore plus préférés, le composé de formule (I) est le carbonate de didodécyle, le carbonate de di(2-éthylhexyle), le carbonate de 2-éthylhexyle et de méthyle, le carbonate (l'éthyle et de dodécyle ou le carbonate de diisobutyle. [0087] Dans un mode de réalisation que l'on préfère le plus, le composé carbonate de formule (I) est le carbonate de diisobutyle. Électrolyte non aqueux comprenant le solvant carbonate [0088] Dans un second aspect de l'invention, un électrolyte non aqueux comprenant comme solvant le composé carbonate de formule (I) de la section précédente est proposé. [0089] Dans des modes de réalisation, les électrolytes non aqueux comprennent : i) un composé carbonate de formule (I) tel que défini ci-dessus comme solvant, et 26 ii) un sel conducteur dissous dans ledit solvant. [0090] Le composé carbonate de formule (1) est tel que décrit dans la section précédente. Des mélanges desdits composés carbonates de formule (1) peuvent également être utilisés. [0091] Comme préalablement discuté, l'électrolyte de la présente invention peut être préparé à l'aide de n'importe quelle technique connue dans l'art. Par exemple, pour préparer des électrolytes à partir des solvants carbonates de la présente invention, l'homme du métier saurait qu'un sel conducteur approprié peut être dissous dans lesdits solvants carbonates dans une concentration appropriée. En fonction de l'application de l'électrolyte, un sel différent peut être choisi. Par exemple, comme décrit ci-dessus, un sel de lithium peut être choisi lorsque l'électrolyte sera utilisé dans une batterie au lithium. Cependant, pour des dispositifs électrochimiques à base de sodium, de potassium, de calcium, d'aluminium et de magnésium, d'autres sels peuvent être dissous dans les solvants, par exemple les sels de sodium, de potassium, de calcium, d'aluminium et de magnésium. Sel conducteur [0092] Le choix du sel conducteur a un impact sur la dissolution anodique. Par exemple, pour un électrolyte contenant moins du composé carbonate de formule (1) de la présente invention, l'addition d'un sel conducteur de passivation produira un électrolyte qui empêchera néanmoins une dissolution anodique d'aluminium. Certains sels inorganiques comme LiPF6 effectuent une passivation de la surface de l'aluminium, étant donné qu'ils forment des composés insolubles et ainsi ne provoquent pas de dissolution anodique jusqu'à plus de 5 V vs anodes de Li. En revanche, certains sels n'effectuent pas de passivation de l'aluminium, notamment les sulfonyl amides faiblement fluorés, qui provoquent une dissolution très forte de l'aluminium. Comme mentionné, ceci peut conduire à un mauvais fonctionnement du système de batterie si sa tension de fonctionnement dépasse le potentiel critique. Lorsque de tels sels conducteurs sont utilisés, il est préférable d'inclure davantage du composé carbonate de formule (I) dans l'électrolyte de façon à empêcher encore une dissolution anodique. [0093] Le sel conducteur peut être choisi parmi : LiC104 ; LiP(CN)1F6', où u est un entier de 0 à 6, de préférence LiPF6 ; LiB(CN)nF4p, où p est un entier de 0 à 4, de préférence LiBF4; LiP(CnF2',),F6,, où n est un entier de 1 à 20, et y est un entier de 1 à 6 ; LiB(C, F21)bE4_a, où n est un entier de 1 à 20, et b est un entier de 1 à 4 ; LiSi(CnFri-1)cE6 où n est un entier de 1 à 20, et E est un entier de 0 à 6 ; le bisoxalato de lithium ; le difluorooxalatoborate de lithium ; et les composés représentés par les formules générales suivantes : 27 R3 représente : Li, Na, K, Rb, Cs, Be, Mg, Ca, Sr, Ba, Al, hydrogène ou un cation organique ; et R4,12, R6, R7, Rs représentent : cyano, fluor, chlore, radical alkyle ramifié ou linéaire avec 1-24 atomes de carbone, radical alkyle linéaire perfluoré avec 1-24 atomes de carbone, radical aryle ou hétéroaryle, ou radical aryle ou hétérosaryle pertluoré ; et leurs dérivés. [0094] Dans des modes de réalisation préférés, le sel conducteur est un sel de lithium. Ceci est approprié lorsque, par exemple, l'électrolyte sera utilisé dans une batterie au lithium. Des exemples non limitatifs de sels de lithium comprennent le perchlorate de lithium, le tétrafluoroborate de lithium, l'hexafluorophosphate de lithium, les sels sulfonyl amides de lithium (tels que le bis(fluorosulfonyl)amide de lithium, le Nfluorosulfonyl-trifluorométhanesulfonyl amide de lithium (LiFTFSI) et le bis(trilluorométhanesulfonyl)amide) de lithium et leurs dérivés. Dans des modes de réalisation préférés, le sel conducteur est un sel sulfonyl amide de lithium. Dans des modes de réalisation préférés, le sel sulfonyl amide de lithium est le bis(fluorosulfonyl)amide de lithium (LiFSI), le bis(trilluorométhanesulfonyeamide de lithium (LiTFSI) ou le N-fluorosulfonyl-trifluorométhanesulfonyl amide de lithium (LiFTFSI). Dans des modes de réalisation davantage préférés, le sel conducteur est LiFSI. Ceci est approprié lorsque, par exemple, l'électrolyte doit être utilisé dans une batterie au lithium-ion. En fait, un avantage important de l'électrolyte de la présente invention est qu'il permet une utilisation de sels sulfonyl amides de lithium dans des D \ II N-S-Fe Il 28 systèmes de batterie où le potentiel de charge/décharge de la cathode est au-dessus de 4,2V vs Li métallique. [0095] Dans d'autres modes de réalisation, le sel est un sel de sodium, de potassium, de calcium, d'aluminium ou de magnésium. Ceci est approprié lorsque, par exemple, l'électrolyte doit être utilisé dans un dispositif électrochimique à base de sodium, de potassium, de calcium, d'aluminium ou de magnésium. [0096] La concentration du sel conducteur présent dans l'électrolyte peut varier ; l'homme du métier comprendrait que la quantité de sel conducteur ne devrait pas itnpacter de façon sérieusement négative l'efficacité de l'électrolyte. La concentration du sel conducteur se réfère à la molarité du sel conducteur dans le solvant carbonate et n'importe quels autres solvants (s'ils sont présents), sans tenir compte de la présence d'additifs. Ceci peut être représenté par l'équation suivante : moles de sel co:rtducteur :côte:celer volume de I 'électrolyte où le volume de l'électrolyte est le volume total final du composé carbonate de formule (I), du sel dissous et de tout additif liquide présent. [0097] Dans des modes de réalisation, la concentration du sel conducteur est d'au moins environ 0,05 M et/ou d'au plus environ 3 M. Dans des modes de réalisation, la concentration du sel conducteur est d'au moins environ 0,05 M, d'au moins environ 0,1 M, d'au moins environ 0,5 M ou d'au moins environ 1 M, et/ou d'au plus environ 3 M, d'au plus environ 2M, d'au plus environ 1,5 M ou d'au plus environ 1 M. [0098] Dans des modes de réalisation préférés, la concentration du sel conducteur est 1 M. Additifs qui améliorent les propriétés électrochimiques de l'électrolyte 100991 Dans des modes de réalisation, l'électrolyte comprend un ou plusieurs additifs, qui sont utilisés pour améliorer les propriétés électrochimiques de l'électrolyte. Des exemples non limitatifs d'additifs qui améliorent les propriétés électrochimiques de l'électrolyte comprennent : 101001 des additifs qui améliorent les propriétés d'interphase d'électrolyte solide et de cyclage, 101011 des carbonates insaturés qui améliorent la stabilité aux hautes tensions et aux basses tensions, et 101021 des solvants organiques qui diminuent la viscosité et augmentent la conductivité. 101031 11 sera entendu par l'homme du métier qu'un additif peut avoir plus d'un effet technique spécifique sur l'électrolyte et ainsi peut être cité dans plus d'une des listes ci-dessus d'additifs à titre d'exemples avec des plages de concentrations préférées différentes conformément àl'effet désiré de l'additif. 29 [0104] Les additifs qui améliorent les propriétés d'interphase d'électrolyte solide et de cyclagc sont, de préférence, présents dans l'électrolyte. Des exemples non limitatifs d'additifs qui améliorent les propriétés d'interphase d'électrolyte solide et de cyclagc comprennent le carbonate d'éthylène, le carbonate de vinylène, le carbonate de fluorovinylène, l'anhydride succinique, l'anhydride maléique, le carbonate de fluoroéthylène, le carbonate de difluoroéthylène, le carbonate de méthylène-éthylène, la prop1-ène-1,3-sultone, racrylamidc, le furnaronitrile et le phosphate de triallylc. Les additifs préférés qui améliorent les propriétés d'interphase d'électrolyte solide et de cyclagc comprennent le carbonate d'éthylène (EC) et le carbonate de fluoroéthylène (FEC). [0105] Des carbonates insaturés sont facultativement présents dans l'électrolyte. Des exemples non limitatifs de carbonates insaturés qui améliorent la stabilité aux hautes tensions et aux basses tensions comprennent le carbonate de vinylène et les dérivés d'éthène (à savoir, les composés vinyliques) comme le carbonate de méthyle et de vinyle, le carbonate de divinylc et le carbonate d'éthyle et de vinyle. [0106] Dans des modes de réalisation, la quantité totale d'additifs qui améliorent les propriétés d'interphase d'électrolyte solide et de cyclagc et des carbonates insaturés représente au moins environ 0,1 % et/ou au plus environ 20 % de la masse totale de l'électrolyte. Dans des modes de réalisation, la quantité de ces additifs représente au moins environ 0,1 % p/p, au moins 1 % p/p, au moins environ 2 % p/p, au moins environ 5 % p/p ou au moins environ 7 % p/p, et/ou au plus environ 20 % p/p, au plus environ 15 p/p, au plus environ 10 p/p ou au plus environ 7 % p/p de l'électrolyte. [0107] Des solvants organiques qui diminuent la viscosité et augmentent la conductivité sont facultativement présents dans l'électrolyte. Dans des modes de réalisation préférés, de tels solvants organiques sont présents. Des exemples non limitatifs de solvants organiques qui diminuent la viscosité et augmentent la conductivité comprennent les solvants polaires, de préférence les carbonates d'alkyle, les alkyl éthers et les alkyl esters. Par exemple, le solvant organique peut être le carbonate d'éthylène, le carbonate de propylène, le carbonate de diméthyle, le carbonate d'éthyle et de méthyle, le carbonate de diéthyle, le diméthoxyéthane, le diglyme (éther diméthylique du diéthylène glycol), le triglyme (éther diméthylique du triéthylène glycol), le tétraglyme (éther diméthylique du tétraéthylène glycol), le tétrahydrofurane, le 2-méthyltétrahydroturane, le 1,3-dioxolane, le 2,2-diméthy1-1,3-dioxolane, le 1,4-dioxane, le 1,3-dioxane, le méthoxypropionitrile, le propionitrile, le butyronitrile, le succinonitrile, le glutaronitrile, l'adiponitrile, les esters d'acide acétique, les esters d'acide propionique, les esters cycliques comme la y-butyrolactone, s-caprolactone, les esters d'acide tritluoroacétique, le sulfolane, la diméthyl sulfone, l'éthyl méthyl sulfonc ou les sulfamides peralkylés. Dans des modes de réalisation, des liquides ioniques pourraient également être ajoutés de façon à diminuer l'inflammabilité et à augmenter la conductivité. Des solvants organiques préférés qui diminuent la viscosité et augmentent la conductivité comprennent le carbonate d'éthylène (EC), le carbonate de diméthyle (DMC), le carbonate d'éthyle et de méthyle (EMC) et le carbonate dc diéthyle (DEC). [0108] Dans des modes de réalisation, la quantité totale de solvants organiques qui diminuent la viscosité et augmentent la conductivité représente au moins environ 1 % v/v et/ou au plus environ 80 % v/v du volume total dc l'électrolyte. Dans des modes de réalisation, la quantité de solvants organiques qui diminuent la viscosité et augmentent la conductivité représente au moins environ 1 % v/v, au moins environ 2 % v/v, au moins environ 5 % v/v ou au moins environ 7 % v/v, et/ou au plus environ 80 % v/v, au plus environ 50 % v/v, au plus environ 20 % v/v, au plus environ 15 % v/v, au plus environ 10% v/v ou au plus environ 7 % v/v du volume total de l'électrolyte. [0109] Dans des modes de réalisation préférés, l'électrolyte de l'invention est exempt d'autres solvants. En d'autres termes, le seul solvant est le composé carbonate de formule (1). [0110] Dans des modes de réalisation préférés, les additifs sont le carbonate de flue- roéthylène (FEC), le carbonate d'éthylène (EC), le carbonate de diéthyle (DEC) ou un mélange de ceux-ci. [0111] Dans des modes de réalisation davantage préférés, les additifs sont FEC, de préférence environ 2 % p/p de FEC, seul ou conjointement avec: [0112] jusqu'à 5 % p/p d'EC, [0113] jusqu'à 10 % p/p d'EC, [0114] jusqu'à 15 % p/p d'EC, [0115] jusqu'à 20 % p/p d'EC, [0116] jusqu'à 30 % p/p d'EC, [0117] jusqu'à 20% p/p d'un mélange d'EC et DEC, [0118] jusqu'à 25 % p/p d'un mélange d'EC et DEC, [0119] jusqu'à 30% p/p d'un mélange d'EC et DEC, [0120] jusqu'à 50 % p/p d'un mélange d'EC et DEC, [0121] jusqu'à 70 % p/p d'un mélange d'EC et DEC, ou [0122] jusqu'à 75 % p/p d'un mélange d'EC et DEC. [0123] Dans des modes de réalisation, le rapport en volume de carbonate d'éthylène (EC) au carbonate de diéthyle (DEC) dans le mélange d'EC et de DEC est d'environ 1:10 à environ 1:1, de préférence ce rapport est environ 3:7. [0124] Dans des modes de réalisation préférés, les additifs sont le carbonate d'éthylène et le carbonate de tluoroéthylène seuls ((le préférence dans les quantités mentionnées ci- 31 dessus). [0125] Dans des modes de réalisation davantage préférés, l'additif est le carbonate de fluo- roéthylène seul (de préférence dans la quantité mentionnée ci-dessus). [0126] Dans des modes de réalisation davantage préférés, la quantité d'additifs présents re- présente 7 % p/p de l'électrolyte. [0127] Ces quantités peuvent représenter la quantité de tout additif individuel présent (par exemple, chaque additif présent peut représenter 7 % p/p de l'électrolyte), ou la quantité totale d'additifs présents (par exemple, la somme du poids de tous les additifs présents dans l'électrolyte peut représenter 7 % p/p de l'électrolyte). Inhibiteurs de corrosion [0128] Dans des modes de réalisation, l'électrolyte comprend un ou plusieurs inhibiteurs de corrosion. [0129] Dans d'autres modes de réalisation préférés, l'électrolyte est exempt d'inhibiteurs de corrosion. En fait, comme noté ci-dessus, l'un des avantages des composés carbonates de formule (I) est qu'ils sont caractérisés par leur faible corrosivité vis-à-vis des collecteurs de courant en aluminium, même à des tensions supérieures à 4,2 V. [0130] Des exemples non limitatifs de d'inhibiteurs de corrosion comprennent LiPE6, les cyano fluorophosphates de lithium, les fluor° oxalatophosphates de lithium, LiDFOB. LiBF4, les fluoro cyanoborates de lithium et LiBOB. [0131] Dans des modes de réalisation, la quantité totale d'inhibiteurs de corrosion représente au moins environ 1 % et/ou au plus environ 85 % du poids total de l'électrolyte. Dans des modes de réalisation, la quantité totale d'inhibiteurs de corrosion représente au moins environ 1 % v/v, au moins environ 2 % v/v, au moins environ 5 % v/v ou au moins environ 10 % v/v, et/ou au plus environ 95 % v/v, au plus environ 75 % v/v, au plus environ 50 % v/v, au plus environ 35 % v/v, au plus environ 25 % v/v ou au plus environ 15 % v/v du poids total de l'électrolyte. Concentration Minimale de Composé de Formule (I) dans l' Electrolvte [0132] L'homme du métier comprendrait que la concentration de composé carbonate de formule (I) dans l'électrolyte sera influencée par divers facteurs, tels que la concentration désirée du sel conducteur, et la quantité des additifs et inhibiteurs de corrosion ci-dessus. [0133] Néanmoins, l'électrolyte de la présente invention devrait contenir le composé carbonate de formule (I) dans une concentration suffisante pour pat-venir à une suppression de dissolution anodique désirée. [0134] En pratique, la concentration de composé carbonate de formule (I) nécessaire pour parvenir à une suppression de la dissolution anodique variera en fonction de divers facteurs, tels que la tension de fonctionnement prévue et la présence d'inhibiteurs de corrosion. Généralement, lorsque des inhibiteurs de corrosion sont présents, une 32 concentration inférieure de composé carbonate de formule (I) sera nécessaire pour parvenir à une suppression désirée de la dissolution anodique. [0135] Dans des modes de réalisation, lorsque l'électrolyte est exempt d'inhibiteurs de corrosion, le composé carbonate de formule (1) est présent dans l'électrolyte dans une concentration d'au moins environ 50 % v/v, sur la base du volume total de l'électrolyte. Dans des modes de réalisation préférés, cette concentration est d'au moins environ 60 % v/v, de préférence d'au moins environ 70 % v/v, de façon davantage préférée d'au moins environ 75 % v/v et, de la façon que l'on préfère le plus, d'au moins environ 80 %, sur la base du volume de l'électrolyte. [0136] Dans des modes de réalisation, lorsque l'électrolyte comprend un ou plusieurs in- hibiteurs de corrosion tels que décrits dans la section précédente, le composé carbonate de formule (I) est présent dans l'électrolyte dans une concentration d'au moins environ 10 % v/v, sur la base du volume total de l'électrolyte. Dans des modes de réalisation préférés, cette concentration est d'au moins environ 15 % v/v, de préférence d'au moins environ 20 % v/v, de façon davantage préférée d'au moins environ 25 % v/v, et de la façon que l'on préfère le plus d'au moins environ 30 %, sur la base du volume de l'électrolyte. Dispositifs électrochimiques comprenant l'électrolyte [0137] Le dispositif électrochimique peut être n'importe quel dispositif électrochimique connu dans la technique pour lequel l'électrolyte non aqueux ci-dessus peut être utilisé. Dans des modes de réalisation, les électrolytes de la présente invention peuvent être utilisés dans d'autres dispositifs électrochimiques tels que des batteries (de préférence des batteries au lithium ou au lithium-ion), des condensateurs, des dispositifs électrochromiques, des capteurs et des cellules électrochimiques métal-air. Dans des modes de réalisation préférés, le dispositif électrochimique est une batterie au sodium, une batterie au sodium-ion, une batterie au sodium-air, une batterie au potassium, une batterie au potassium-ion, une batterie au potassium-air, une batterie au magnésium, une batterie au magnésium-ion, une batterie au magnésium-air, une batterie à l'aluminium, une batterie à l'aluminium-ion ou une batterie à l'aluminium-air. Condensateurs [0138] Dans des modes de réalisation, le dispositif électrochimique de la présente invention est un condensateur. En général, les condensateurs comprennent au moins deux conducteurs électriques, typiquement des plaques ou surfaces métalliques séparées par un milieu diélectrique. Lorsqu'un électrolyte est utilisé dans le condensateur, le condensateur est connu comme un condensateur électrolytique. De nombreux condensateurs électrolytiques sont faits de tantale ou d'aluminium, bien que d'autres matériaux puissent être utilisés. [0139] Dans un condensateur électrolytique à l'aluminium, il y a deux feuilles d'aluminium, 33 dont l'une est l'anode. La feuille d'anode comprend une couche mince d'oxyde d'aluminium qui agit comme le diélectrique du condensateur. La seconde feuille d'aluminium, connue comme feuille de cathode, est en contact avec l'électrolyte et sert de connexion électrique à la borne négative du condensateur. Dans les condensateurs, l'anode a une tension positive par rapport à la cathode. Un électrolyte, typiquement un électrolyte non solide, est placé entre les deux feuilles. Dans des modes de réalisation, l'électrolyte utilisé dans le condensateur électrolytique est l'électrolyte de la présente invention. [0140] Dans des modes de réalisation, l'anode, l'électrolyte (généralement dans un papier imbibé) et la cathode sont empilés l'un au-dessus de l'autre. L'empilement est par la suite enroulé, placé dans une enceinte (généralement cylindrique) et connecté à un circuit. [0141] Des variantes en termes de structure et de matériaux utilisés pour les condensateurs électrolytiques seraient connues de l'homme du métier. DLsposiiif électrochromiques [0142] Dans des modes de réalisation, le dispositif électrochimique de la présente invention est un dispositif électrochromique. Les dispositifs électrochromiques comprennent typiquement cinq couches superposées. Ces cinq couches sont généralement sur un substrat ou positionnées entre deux substrats. La couche du milieu est une couche conductrice d'ions, laquelle typiquement comprend un électrolyte. Sur un côté de l'électrolyte, se trouve une couche électroclu-omique, qui peut conduire les électrons ainsi que les ions. De l'autre côté de l'électrolyte, se trouve une autre couche électrochromique, laquelle sert de couche de stockage d'ions. Pour serrer le dispositif électrochimique à la manière de serre-livres (en tant que première et cinquième couches), se trouvent deux conducteurs d'électrons, qui sont généralement transparents, bien que l'une des couches conductrices puisse être réfléchissante au lieu d'être transparente, en fonction de l'utilisation visée du dispositif. Par l'application d'une tension au dispositif électrochrornique, les propriétés optiques de celui-ci peuvent être contrôlées. [0143] Les couches électrochromiques sont faites de matériaux électrochromiques, qui peuvent comprendre les oxydes métalliques, tels que l'oxyde de tungstène, l'oxyde de nickel, ou encore diverses matières organiques, telles que les polymères conducteurs, comprenant le polypynole, PEDOT, la polyaniline, le bleu de Prusse et un viologène utilisé conjointement avec le dioxyde de titane (Ti02). [0144] De tels dispositifs électrochromiques ont une large diversité d'utilisations, telles que les fenêtres électrochromiques (verre intelligent), les miroirs électrochromiques (par exemple, miroirs auto-assombrissants) et les dispositifs d'affichage électrochromiques. [0145] Dans des modes de réalisation, l'électrolyte utilisé dans le dispositif électro- chromique est l'électrolyte de la présente invention. 34 [0146] Des variantes en termes de structure et de matériaux utilisés pour les dispositifs élec- trochromiques seraient connues de l'homme du métier. Capteurs [0147] Dans des modes de réalisation, le dispositif électrochimique de la présente invention est un capteur. Divers capteurs utilisent des électrolytes ; par exemple, un capteur électrolyte-isolant-semiconducteur (EIS) est un capteur qui, conjointement avec une électrode de référence, est fait de ces trois composants : a. un électrolyte; b. un isolant ; et c. un semiconducteur. [0148] Typiquement, dans un tel capteur, l'électrolyte contient le produit chimique à mesurer, alors que l'isolant permet une interaction d'effet de champ. Le but du semiconducteur est généralement d'enregistrer des changements chimiques. Le capteur EIS peut être utilisé avec d'autres dispositifs et structures, par exemple pour construire un capteur potentiométrique adressable optiquement (LAPS). [0149] Dans des modes de réalisation, l'électrolyte utilisé dans le capteur est l'électrolyte de la présente invention. [0150] Des variantes en termes de structure et de matériaux utilisés pour le capteur seraient connues de l'homme du métier. Cellule électrochimique métal-air [0151] Dans des modes de réalisation, le dispositif électrochimique de la présente invention est une cellule électrochimique métal-air (également appelée batterie à métal-air). Une cellule électrochimique métal-air est une cellule électrochimique qui utilise généralement une anode faite d'un métal pur, alors que l'air ambiant agit comme une cathode externe. L'électrolyte est typiquement aqueux ou aprotique. Ce type de cellule électrochimique met généralement en jeu une réaction de réduction à la cathode d'air ambiant pendant la décharge, alors que l'anode métallique est oxydée. [0152] Dans des modes de réalisation, la cellule électrochimique métal-air est une cellule électrochimique lithium air, magnésium air, aluminium air ou zinc air. [0153] Dans des modes de réalisation, l'électrolyte utilisé dans la cellule électrochimique métal-air est l'électrolyte de la présente invention. [0154] Des variantes en termes de structure et de matériaux utilisés pour la cellule électro- chimique métal-air seraient connues de l'homme du métier. Batteries [0155] Dans des modes de réalisation préférés, le dispositif électrochimique de la présente invention est une batterie. Dans des modes de réalisation, les batteries comprennent (a) au moins une électrode positive, (b) au moins une électrode négative, (c) une membrane de séparation et (d) un électrolyte non aqueux. [0156] Par exemple, le dispositif électrochimique peut être une batterie au lithium ou une batterie au lithium-ion, ou même une batterie à base de sodium, une batterie à base de potassium ou une batterie à base de magnésium. Dans des modes de réalisation préférés, le dispositif électrochimique de la présente invention est une batterie au lithium ou au lithium-ion, de façon encore plus préférée une batterie au lithium-ion. [0157] Le choix du solvant non aqueux, de l'anode, de la cathode et de la membrane de sé- paration variera en fonction du type de batterie. Si le dispositif électrochimique est une batterie au lithium-ion, il serait plus approprié de choisir, par exemple, un électrolyte comprenant du sulfonyl amide de lithium comme sel conducteur. Cependant, si le dispositif électrochimique est une batterie à base de sodium, il serait plus approprié de choisir, par exemple, un électrolyte comprenant un sel de sodium comme sel conducteur. [0158] L'électrolyte non aqueux est l'électrolyte défini dans la section précédente. [0159] L'électrode négative peut être n'importe quelle électrode négative typiquement utilisée pour une batterie. [0160] Dans des modes de réalisation préférés, l'électrode négative (l'anode) est celle qui est appropriée pour une batterie au lithium ou une batterie au lithium-ion. De telles électrodes négatives sont habituellement faites de Li métallique, de matières carbonées (graphite, coke et carbone dur), de silicium et de ses alliages, d'étain et de ses alliages, d'antimoine et de ses alliages, et/ou de titanatc de lithium (Li4Tis012). Ces matières sont habituellement mélangées avec un solvant, un liant polymère et des additifs conducteurs de l'électricité - qui comprennent diverses formes de carbone conducteur, telles que des nanotubes de carbone et du noir de carbone - et par la suite appliquées en revêtement sur un collecteur de courant en cuivre de façon à obtenir l'anode. [0161] Dans des modes de réalisation préférés, l'électrode négative est faite de lithium mé- tallique ou de graphite. Dans des modes de réalisation préférés, l'électrode négative est un disque, de façon davantage préférée un disque de 16 mm, 200 in d'épaisseur. Dans des modes de réalisation encore plus préférés, l'électrode négative est un disque de 16 mm 200 pm d'épaisseur de lithium métallique, fourni par China Energy Lithium Co., LTD, ou un disque de graphite de 16 min [0162] L'électrode positive peut également être n'importe quelle électrode positive ty- piquement utilisée pour une batterie. [0163] Dans des modes de réalisation préférés, l'électrode positive (la cathode) est celle qui est appropriée pour une batterie au lithium ou une batterie au lithium-ion. De telles électrodes positives sont habituellement faites de composés du lithium. De tels composés du lithium comprennent les oxydes lithiés de métaux de transition comme LCO (LiCo02), LNO LMO (LiMn204), LiCo'Ni102 où le x est de 0,1 à 0,9, LMN (LiMn3,2Ni1r04), LMC (LiMnCoa,), LiCu'Mn2 x04, NMC (LiNi,MnyCoz02), 36 NCA (LiNi,CoyA1,02), les composés du lithium avec des métaux de transition et des anions complexes, LFP (LiFePO4), LNP (LiNiPO4), LMP (LiMnPO4), LCP (LiCoPO4), Li2FCoPO4 ; LiCociFe'NiyMniPO4 et Li2MnSiO4. De plus, ces composés du lithium sont habituellement mélangés avec un solvant, un liant polymère et des additifs conducteurs de l'électricité - qui comprennent diverses formes de carbone conducteur, telles que des nanotubcs de carbone et du noir de carbone - et par la suite appliqués en revêtement sur un collecteur de courant en aluminium de façon à obtenir la cathode. Ce collecteur de courant en aluminium est sensible à une dissolution anodique à un potentiel élevé, notamment si l'électrode ne contient pas de sels conducteurs non passivants. [0164] Comme l'un des avantages de l'utilisation de l'électrolyte de la présente invention est la prévention de la dissolution anodique de collecteurs de courant en aluminium, il est préférable que l'électrode positive comprenne un collecteur de courant en aluminium. Cependant, d'autres électrodes positives peuvent encore être utilisées. [0165] Dans des modes de réalisation préférés, la cathode de la présente invention est une cathode de LIVIN ou une cathode de LCO. [0166] Dans des modes de réalisation, la cathode comprend seulement le collecteur de courant. [0167] Dans des modes de réalisation, la cathode est obtenue par revêtement du collecteur de courant par les composés du lithium décrits ci-dessus, de préférence LMN ou LCO. Dans des modes de réalisation préférés, le collecteur de courant est un collecteur de courant en aluminium fourni par UACJ Corporation. Dans des modes de réalisation davantage préférés, le collecteur de courant est un disque en aluminium de 16 mm qui a une épaisseur de 15 pm, fourni par UACJ Corporation. [0168] Dans des modes de réalisation davantage préférés, la cathode est un disque de 16 min de diamètre fait par revêtement d'un collecteur de courant en aluminium de 15 pin d'épaisseur, fourni par UACJ Corporation, par les composés du lithium décrits ci-dessus. [0169] Dans des modes de réalisation davantage préférés, la cathode est le collecteur de courant en aluminium de 15 pm d'épaisseur, fourni par UACJ Corporation. [0170] Pour empêcher un contact physique entre les électrodes, une membrane de séparation est habituellement placée entre elles. La membrane de séparation peut être n'importe quelle membrane de séparation typiquement utilisée pour une batterie. [0171] Dans des modes de réalisation préférés, la membrane de séparation est celle qui est appropriée pour une batterie au lithium ou une batterie au lithium-ion. Une autre fonction d'une telle membrane de séparation est d'empêcher du lithium dendritique de provoquer un court-circuit entre des électrodes. De telles membranes de séparation comprennent typiquement (i) une membrane de polymère poreux à base de po- 37 lyoléfinc, de préférence faite de polyéthylène « PE », de polypropylène « PP» ou d'une combinaison de PE et de PP, telle qu'une membrane PP/PE/PP tri-couches ; (ii) des membranes microporeuses activables par la chaleur ; (iii) des matériaux poreux faits de tissu comprenant du verre, de la céramique ou du tissu synthétique (tissu tissé ou non tissé) ; (iv) des membranes poreuses faites de matières polymères, telles que le poly(alcool vinylique), le poly(acétate de vinyle), la cellulose et le polyamide ; (v) des membranes polymères poreuses dotées d'une couche céramique supplémentaire de façon à améliorer la performance aux potentiels élevés ; et (vi) des membranes d'électrolytes polymères. Cependant, comme mentionné, la membrane de séparation peut également être n'importe quelle membrane de séparation typiquement utilisée pour une batterie, de préférence pour une batterie au lithium ou une batterie au lithium-ion, par exemple Celgard 35011m ou Celgard Q2os j Hxim. [0172] En fonction du type de dispositif électrochimique, des cathode, anode et membrane de séparation différentes peuvent être fournies ou préparées. De façon très similaire à l'électrolyte, la cathode, l'anode et la membrane de séparation peuvent être préparées à l'aide de n'importe quelle technique connue dans l'art, et le dispositif électrochimique peut être préparé à l'aide de n'importe quelle technique connue dans l'art. [0173] Comme noté ci-dessus, les dispositifs électrochimiques, en particulier les batteries, de la présente invention ont une large diversité d'applications qui seraient facilement comprises par l'homme du métier. De telles applications comprennent les véhicules électriques, les outils électriques, le stockage d'énergie de réseau, les dispositifs et équipements médicaux, les jouets, les véhicules électriques hybrides, les téléphones portables, les ordinateurs portables et diverses applications militaires et aérospatiales. Procédé de fabrication des solvants carbonates, des électrolytes non aqueux et des dispositifs électrochimiques [0174] Dans un second aspect de l'invention, un procédé de fabrication des solvants carbonates, électrolytes et dispositifs électrochimiques ci-dessus est proposé. [0175] Chacun du solvant carbonate, de l'électrolyte et du dispositif électrochimique de la présente invention peut être préparé à l'aide de n'importe quelle technique connue dans Fart. [0176] Par exemple, les solvants carbonates de l'invention peuvent être synthétisés conformément à l'équation suivante : n' O .CH 3 + OH [0177] Dans la formule ci-dessus, R6 représente à la fois R' et 122, définis ci-dessus. Les synthèses de carbonates d'alkyle sont des procédés très bien développés. Alors que les procédés les plus commodes sont discutés ci-après, l'homme du métier comprendrait 38 que d'autres procédés de synthèse peuvent être utilisés. [0178] La préparation des solvants carbonates de la présente invention à plus petite échelle est accomplie de façon la plus commode par une transestérification catalysée par une base de carbonate de di méthyle, carbonate de diéthyle, carbonate d'éthylène ou propylène facilement disponibles avec des alcools aliphatiques en présence d'un catalyseur approprié. La transestérification d'esters carbonates obéit aux mêmes règles que la transestérification d'autres esters, qui est une réaction à l'équilibre typique, et peut être facilement contrôlée par l'utilisation du principe de Le Chatelier. Le rapport entre l'alcool et l'ester carbonate détermine le rapport des produits dans un mélange réactionnel totalement équilibré. Si une substitution totale est souhaitée, l'excès d'alcool devrait être utilisé. Si le produit désiré est le carbonate mixte, le rapport molaire devrait être proche de 1, ou un léger excès de carbonate de départ devrait être utilisé. Pendant la réaction, il est souhaitable que les produits de réaction soient facilement retirés du mélange réactionnel ; ceci permet à la réaction de se dérouler plus rapidement jusqu'à achèvement. La séparation est le plus commodément effectuée par distillation fractionnée d'un alcool inférieur. Pour cette raison, l'utilisation de carbonates inférieurs est préférée aux carbonates supérieurs parce que l'alcool formé a un point d'ébullition inférieur ; cependant, une attention doit être prêtée à la formation de mélanges azéotropiques qui peuvent compliquer la séparation. [0179] Les catalyseurs utilisés pour cette transformation peuvent être choisis parmi les acides et parmi les bases, mais des bases comme des carbonates, oxydes, hydroxydes et akoxydes alcalins et alcalino-terreux sont préférés étant donné qu'ils peuvent être séparés facilement des produits volatils. [0180] Dans un récipient de réaction approprié équipé pour une distillation fractionnée, on place la quantité appropriée d'alcool aliphatique désiré et une certaine quantité de sodium métallique est ajoutée. La quantité de sodium devait être choisie de telle sorte qu'elle réagira avec l'eau présente dans les réactifs et la consommera totalement. De cette manière, un solvant exempt d'eau peut être isolé. Le procédé de dissolution de sodium peut être accéléré par chauffage et agitation, ce qui est nécessaire avec tous les alcools supérieurs. Une atmosphère protectrice d'azote ou d'argon devrait être utilisée pour exclure l'absorption de dioxyde de carbone et d'eau à partir de l'atmosphère. Lorsque du sodium est dissous, l'ester carbonate de départ est ajouté et le mélange est porté au reflux à une température telle que l'alcool qui est formé pendant la réaction distille à partir du mélange réactionnel, alors que tous les réactifs restent dans le réacteur. Après que la réaction est terminée, les composants du mélange réactionnel sont séparés par distillation fractionnée, sous vide pour des carbonates d'alkyle supérieurs. De cette manière, les solvants peuvent être isolés dans une pureté élevée si des azéotropes ne sont pas formés. 39 101811 Cependant, la préparation industrielle de carbonates symétriques peut être effectuée par phosgénation des alcools correspondants. [0182] Lorsque de petites quantités de carbonate mixte sont désirées, la méthode la plus ap- propriée semble être la réaction d'un alcool aliphatique avec un chloroformiate aliphatique dans un solvant aprotiquc en présence d'une base appropriée qui lie le HCI formé. Même si cette méthode est bien établie, elle peut parfois donner des résultats erronés. Définitions [0183] L'utilisation des termes « un » et « une » et « le » et des référents similaires dans le contexte de la description de l'invention (notamment dans le contexte des revendications suivantes) doit être interprétée comme couvrant à la fois le singulier et le pluriel, sauf indication contraire ici ou sauf clairement contredit par le contexte. [0184] Les ternies « comprenant », « ayant », « incluant » et « contenant » doivent être in- terprétés comme termes ouverts (c'est-à-dire, signifiant « comprenant, mais sans y être limités ») sauf indication contraire. [0185] L'indication de plages de valeurs ici est simplement destinée à servir de méthode raccourcie pour se référer individuellement à chaque valeur séparée tombant dans la plage, sauf indication contraire ici, et chaque valeur séparée est incorporée dans la description comme si elle était indiquée individuellement ici. Tous les sous-ensembles de valeurs à l'intérieur des plages sont également incorporés dans la description comme si elles étaient individuellement indiquées ici. [0186] De façon similaire, ici une structure chimique générale avec divers substituants et divers radicaux énumérés par ces substituants est entendue servir de méthode raccourcie pour se référer individuellement à chaque molécule obtenue par la combinaison de n'importe lequel des radicaux pour n'importe lequel des substituants. Chaque molécule individuelle est incorporée dans la description comme si elle était indiquée individuellement ici. De plus, tous les sous-ensembles de molécules à l'intérieur des structures chimiques générales sont également incorporés dans la description comme s'ils étaient indiqués individuellement ici. [0187] Toutes les méthodes décrites ici peuvent être effectuées dans n'importe quel ordre approprié sauf indication contraire ici ou sauf clairement contredit par le contexte. [0188] L'utilisation de tous les exemples, ou de la formulation à titre d'exemples (par exemple, « tel que ») mentionnée ici est destinée simplement à mieux éclairer l'invention et ne pose pas de limitation sur la poilée de l'invention sauf revendication contraire. [0189] Aucune formulation dans la description ne devrait être interprétée comme indiquant un quelconque élément non revendiqué comme essentiel à la mise en pratique de l'invention. 101901 Ici, le terme « environ » a sa signification ordinaire. Dans des modes de réalisation, il peut signifier plus ou moins 10 % ou plus ou moins 5 % de la valeur numérique qualifiée. [0191] Sauf indication contraire, tous les ternies techniques et scientifiques utilisés ici ont la même signification que celle couramment comprise par l'homme du métier auquel cette invention appartient. [0192] Pour la certitude, il devrait être noté que : [0193] alkyloylc est alkyl-C(=0)-, [0194] aryloyle est aryl-C(=0)-, [0195] alkyloxycarbonyle est alkyl-O-C(=0)-, et [0196] aryloxycarbonyle est ary1-0-C(=0)-. [0197] Ici, le terme « alkyle » a sa signification ordinaire dans la technique. Il doit être noté que, sauf indication contraire, la chaîne hydrocarbonée des groupes alkyle peut être linéaire ou ramifiée. [0198] Ici, le terme « aryle » a sa signification ordinaire dans la technique. Il doit être noté que, sauf indication contraire, les groupes aryle peuvent contenir entre 5 et 30 atomes, comprenant le carbone et les hétéroatomes, de préférence sans hétéroatome, de façon davantage spécifique entre 5 et 10 atomes, ou contient Sou 6 atomes. [0199] Par souci de clarté, les abréviations suivantes sont utilisées : EC - carbonate d'éthylène, PC - carbonate de propylène, DEC - carbonate de diéthyle, EMC - carbonate d'éthyle et de méthyle, DMC - carbonate de diméthyle, FEC - carbonate de fluoroéthylène, VC - carbonate de vinylène, LCO - LiCoOr cobaltate de lithium, LMN - LiMn312Ni11204 [0200] D'autres objectifs, avantages et caractéristiques de la présente invention apparaîtront plus clairement à la lecture de la description non restrictive suivante de modes de réalisation spécifiques de celle-ci, donnés à titre d'exemples seulement avec référence aux dessins annexés. Description de modes de réalisation illustratifs [0201] La présente invention est illustrée plus en détails par les exemples non limitatifs suivants. [0202] Un bref résumé de la nature de chaque Exemple est comme suit: [0203] Les Exemples 1-4 mettent en jeu la préparation de divers solvants carbonates de la présente invention. [0204] Les Exemples 5-7 sont des exemples comparatifs dans lesquels la dissolution anodique est mesurée dans des cellules boutons comprenant des électrolytes classiques. [0205] Les Exemples 8-10 mesurent la dissolution anodique dans des cellules boutons comprenant des électrolytes de la présente invention. [0206] Les Exemples 11-54 mettent en jeu la mesure des potentiels de départ de dissolution 41 anodique de divers électrolytes de la présente invention. [0207] Les Exemples 55 et 58 sont des exemples comparatifs où la charge et la décharge de cellules boutons comprenant des électrolytes classiques ont été mesurées. [0208] Les Exemples 56, 57, et 59 mettent en jeu la mesure de la charge et de la décharge de cellules boutons comprenant des électrolytes de la présente invention. [0209] L'Exemple 60 met en jeu la mesure dc la plage de température d'un électrolyte dc la présente invention et d'un électrolyte classique par réalisation d'une expérience de calorimétrie numérique à balayage (DSC). [0210] L'Exemple 61 met en jeu la mesure dc la capacité de décharge de trois cellules versus le nombre de cycles ; deux des cellules comprennent des électrolytes de la présente invention, alors qu'une comprend un électrolyte classique. Préparation de solvants carbonates de l'invention [0211] Exemple I : Préparation de carbonate de diisobutyle (Solvant n°10) par transestéri- fication [0212] Dans un ballon à fond rond de 250 ml équipé d'une colonne Vigrcux, on a placé 128 g (1,73 mole) d' isobutanol dans lequel 0,3 g de sodium a été dissous au point d'ébullition et 59 g (0,66 mole) de carbonate de di méthyle ont été ajoutés. Le mélange a été porté au reflux pendant toute une nuit avec la séparation du méthanol formé. Après que la séparation du méthanol a cessé, le reste a été soumis à une distillation fractionnée, donnant 120 g dc carbonate de diisobutyle sous la forme d'un liquide incolore. L'isobutanol, le carbonate de di méthyle et le carbonate d'isobutyle et de méthyle n'ayant pas réagi ont également été détectés dans la fraction précédente. La structure des produits a été confirmée par des analyses de RMN (spectroscopie de résonance magnétique nucléaire), IR (spectroscopie infrarouge) et GC/MS (chromatographie en phase gazeuse avec un détecteur sélectif dc masse). Exemple 2 : Préparation de carbonate de di(2-pentyle) (Solvant n°17) et de carbonate de méthyle et de 2-pentyle (Solvant n°16) par transestérification [0213] Dans un ballon à fond rond de 250 ml équipé d'une colonne Vigreux, on a placé 116 g (1 316 mmol) de 2-pentanol, dans lequel 1 g de sodium a été dissous à 100°C et 98 g (1 088 mmol) de carbonate de diméthyle ont été ajoutés. Le mélange a été porté au reflux en l'espace de 48 h avec la séparation du méthanol formé. Après que la séparation du méthanol a cessé, le reste a été soumis à une distillation fractionnée sous vide, donnant une fraction plus petite de 40 g contenant du carbonate de méthyle et de 2-pentyle pur et une fraction principale de 70 g de carbonate de di(2-pentyle) sous la forme d'un liquide incolore. Le carbonate de diméthyle, le 2-pentanol et le méthanol n'ayant pas réagi ont également été détectés dans les fractions précédentes. La structure des produits a été confirmée par des analyses de RMN, IR et GC/MS. Exemple 3 : Préparation de carbonate de 2-cyanoéthyle et de butyle (Solvant n°23) 4-> par réaction de chloroformiate de butyle et de 3-hydroxypropitzotzitrile [0214] Dans un ballon à fond rond de 250 ml, on a placé 7,1 g (100 mmol) de 3-hydroxypropionitrile, 11 g d'une triéthyl amine fraîchement distillée et 150 ml de dichlorométhanc sec. Le mélange a été refroidi sous azote dans un bain de glace-eau et une solution de 13,66 g (100 mmol) de chloroformiate de butyle dans 30 ml de dichlorométhane a été ajoutée goutte à goutte. Après l'addition, le mélange a été agité à la température ambiante pendant 2 h, après quoi de l'eau et de l'acide sulfurique ont été ajoutés et le mélange a été séparé au moyen d'un entonnoir de séparation. La phase organique a été lavée 4 fois avec de l'eau, puis séchée avec du sulfate de magnésium anhydre, filtrée et évaporée. La distillation de l'huile claire restante a donné un produit pur (13,1 g). La structure des produits a été confirmée par des analyses de RMN, IR et GC/MS. Exemple 4 : Préparation d'autres solvants carbonates de la présente invention [0215] D'autres carbonates de dialkylc ont été préparés de façon similaire aux modes opé- ratoires des exemples 1-3 et tous sont énumérés dans le tableau suivant (Tableau 1) conjointement avec leurs données de spectroscopie RMN 'H et 'Tir. a Il I, v u. --0 ' - 11 I , Ul LI rilCiri 1:1 0 -- Cl 41 I, , u.1 i i (l U) 0 pir n3 e 6, 'D ivt W e La - v-, "0 r0 a E-1 ^ '. 4 -. i - 14 a r - k ^ , a 7.1 vv I ,0 v , a 1.... 0-1 , ritI y-1 i ,1 Ci fg ril ri n,, ii0 iti Cri Cri (Ti (01 41 1/40 . .. u .1 , N +2 - . cri - mis ,v eii ID 'iil ol i,u ,iri ' ^ 4 b) r4 [ .1 r.1 il. - Cil [c., - 1t1 SP LI qi 01 0-^ I' - 0 . 0 , , . . (j J1 ' E-4 - iii9 rv rs - if) .5 CD cl K - 1 La .0 ,-I. (Yi (.1 li CI ill n1" di N r>1 Do- 9 i 01 1.0 -1 Ti) op I CA . - , .4 CO ^ 0 vil iiiiii 00 cy CA e4 ,-I ,1 iii , I . al Ln iiiri Il .41 . 2, te, tt - tu t..1 iiii al 0 ra " rix , , , , - Nt . 001 e-, ^ rt ,' [ 4 1, . Cil ,,-1 iii0 u- ci riii 4 i.11 ()) Ch u) ii-1 iiiii 01 . 'En (fl m rflÇ ^ ' L-1 KD N ,-- If1 4)1)40) Lin-incl.-1N ifil iiLl 0 uifi . ,. te ct, . uii Hl , CI (.) li - (2 11(1 ic'LCIOt.iln, '7,1 , I I i 0 i. I , CD LI - ^ I tr, 1 iip 1 tg --' 10-1 KI M ,; kr.i _i Li, iiil g, 0 i'i 15 1.: Il - ., III . riiii --"' tri kr; ,`,1 ,i 0 N til : ' :pi 10 I or 0 ) el 154 - Liiil ri t '0 Ill Iiil (0 rq 07 :4 N W bi .-- . (1_I X) r (0 ,..., - a a} 73 . , DI If/ ' .aa, ,, - 01 il! Ir Ln 'I' ri 0 ,- h . (0 CO n iiil 0ril I& 01 hi ill ri- "1 1 II .0 'il -) ^ t'l .. F110 a fi 0 0 0 I 0 l' ' il , , 0 Un o . g eIL' i 0 , . . . ta 07 o u :"0 hjii 01 F10 e ii .0 - r-, al ;:c r-- ' f0 ' '..1 . 1.- II .. Il . Ki l' a fil iili el ,0 tis - r 1-.1 " ,-.1 II i- (-:: iii - . - . 'I II - cl t lI . e a ii 'e ,,' x 0 0 - - .1.- -.0 .. ri) " 1/4. 0 0 .' rti il . ''-' n ' ' e . 0-- HI -I ''''' ri "'-' ai ri "e 'il ' e Cl ri --1 ni iiii z ri -t, ii, - . ,-- P - m t--.1 II N 61 0-1 D" Il di hi -.0., I-ii te ut- - . ci ' II 0, ,, ', 0 ' 14 g., 4 ci) ' ''-'," (LI 1.. I) iii 0 ."0" -.1 ,-,' , it 0 0 p , 0 , , h i el ie r t-t's 11 " 14 41 ri- Hi Di ---, II N r.. II - 14,1 T., -I h Il Il IFII II t t6 e te, c, - 4, 0 N --I .] -0 ei ILi ., .? ro ,. 0,1 I) _. ci', H i 'i, ..---- Cà Io ) - ci I) si 4l carbDne.te -m.4thyle --=t - - # 41 Li fil IJI 1-1 k i+ ri1 CL ae propf e (I1 >1 -I I-) ..il ;1 V (I V 0-1 a 0 C,I 1, _ III 44 ill L. 0 fi o, 44 ttl ri 9, el -0 Cl P rI Hi 0-1 '(1 14- Ir: Cf 64.4 Sii it e 0 b j ilif 0 cl .-'1 -1 d ri .et iii Il 0 a i,l, m r ' 11 11 ri c ,-1 41 .1.1 ' ri I U 4.1t1115-I'L -7;1'' ... H rl 0 11 'el :ri, 0 ra P 0 Li - at Al 45 i' iu III fa O a ii) iii11 fil r-i .1: c-i ru,-^ OEl 31 r. N, 0 :" ^ ij 1: OU P CI (1 1-1 I1 41.1 0.I ki .0, Zl Ai YI 0 a, Sil IO IJ .11 p rift ri LU . c., Jl A :5( mi ec, i? LI ti O) Lii 1- . o , r., L-F Su t o e F-I G LI. I7 0 il. (N IL (I Il mariai:nate izobutyie et oc.rbç,nate -de -aLdasbutylee carbonate -dr athyle -et - d' -isopropyi d G" 0 0 D et fe W 0 0 Li de -méthyle g .--. o. , h d Ne ILI tri titi ro , r-1 0 LW ()- Ir 1" 47 o. k r d 0 ni fr I'd 0 I...-L H 0 i-, CU 1.-1 cl- 7 .--'. r--r- 0 fli IL el 0 ;- H Ili lx rp b d 0 (D fli b-.., 0 , . çi a et N it d °I I Iw. . ,-.: o 0 cl H II 0 cd I'I Ii. - n F, I I - 19! 1 i . j-rfrI 1 N '.--- ...... H I - c I- 1.- C - , Ir. i, "0 I PL - H, - , H 0 0 a) 2 1-, 1-7 LL - -- ,id - Hi , IIlLi L P.- Lw - (,,,, II 1 - !LI O. FO, I:, Le er9 . ,...' I - - - et . d - 0.; - tO H ''. FF 1 II 11 --el N I on . 0 ,F (.1 I--I N . II H --; .--; --," IO Li . ----. u -in 1-, , 1---- H ui ---. L,..) IO 0/ . H .-, . e CO, , DO c., 0 H ... el II Al IL 97 0 - - - 0k I--. ni y, .... . . u 0. - FU. , (t . PN N d ' 0 -- ..... -J- 'fi " .... ,,, N NI a> LA k .1' :II , , 01 d t1tt-t Cl .-.... I I I 0 C ) - .--.. of - ` -. . 0.1 - II 1» ;:i ^ .r.L II -I - Pi ND . INI N . d) M U -0 cr - FF, NF I--F NF IO . II .9 , ' d . . . Il . CW if - et ' (F, INO , ut - 9. t 0 Ln ,. 0 - 0) - [ci J-,, FA . ci N . N IO N r) 0 . . !il '''' I- I- 70 0- w L. 00 II L ''s - Cd Lw . 01 id to ,,I -..3 , . . Il .. G.5 FFF - 0 . I- FI, C. - di in Io en I-7 i di LO r - - - -,7 i5 I'll 1-. OP 07 . - ,.. . '' M L'I Cd F-' F., - Lit 1-0 e III :11: r-ti k-, 'M (,) - 1 un i--- i--- ed H id len - - N 1,1 L- . .(J II D. - Ipl ,- ^ 4.- Ip-; ..-- 2 1 ri 1,01 - W r> - - .17 k W. . . J. u Co IN' I.. C., - - ..e. j u , HI 0 II t -- il A , -- F . - II - - - e a - - III 1 F tr ',X 1--5 / 17 ' (t'; ' Ci 0 ' ° c o.. 0. HI - ; . it 2 b-J , ( cr. - N N Ip dON Fp IF.1 01 c Pi t-F Ill il - .--- n-' il" rtçLfl »Cl1 if.> c. eti. -d ',q i,-i ;if N --- W a. F . -_. . i, i - - f > L. - - - al - - - - . - L_.. i.', . - ' . it. crei . 1111 0 0 ro i / Kr 07 LI . - en 0.- Pt e ND a i-F-H-FIWIW` Le .0 . ...- CD N 1'I1' In 01 01 Fe ' I-I1 - N .--d tir N CO - ci .- -- - Cri E I ,-- (4 r+1 F." I-. e ri F I-I r I F.I COI HI r,'f'C.) Pl Pi I-, In,-' (F.F I--. CD, 1- Il e I-, e ...I ID (0 a, fil - Ln PO Pd FO Fr.. 01 Lil I-I Ni 01 Ni Fr. cn Pi Id / fin lit, H ' de l h (:'. ' IN N ' til PI r In ON po ' ' (ri F» Cf ' ° M e "4 ' Ce) et, td mot,-- , ' - ' NN 0 r,--) F I ---'- ,.... INI I.] t0 . J I^J -J. w N.) -1 0.) CO OF " 0,. to h d H Cd - o ii.o 6 Il c- ---4 - rd> di 0> " Li° , cr. N. ro 1-7 et, ..r I .. J Cd A / :e. ' 10 ic - Ve A --- -- f x- . dri dt, - - Lo .0 0 N . bi - if" ...0 Ci irr. -to I. F-' F0 W . / P 'I CP Ch !Ad - - -2 ''-' Cti ' Cl Li Lo ..-> -.I , LI .10 , - o IO iN r, ' C7 H - F- FF. N.F .F. CP CP PO () .. - ' ' 9 r/ ' - lb il, - L11 i fiw, rd 1C 1, IG) ri,iLL 14 X' r " -11 . II .., vi - Il J % .11 SI rri cr, r--in cn , 'rH E- al v-IrC,Ljc LÀ -(pc - --- .- 1_1 . ..1.. , . -.2 col cn - .... 0 V7 N " -_, 0 n ci... u 0 (.. 0 LII r r .-J .1 4 , r--. r i th f:K - xi - Le ;r 'Cr a 1:9 .rti . 1 I Ci L) , 'all 1.° , I -n , Ca 4L4 Al ra - 1 Li, Li" , ra . 01 ni - , .. -.." . . 1 Xi s' - Cl ,,-- ' C' - 5G a1 - al cn (ri r .. J--- c", if- -4 .1 un - , r 4 r iti '1H ' H . i ..-1 e 710 - cn al 0 r r-I 114.1 rii nu nr .,. -r- E.- ri r Ci n ,. . ry. , , , U11 s a. u. Il s - ni - u's -.I' Col r -1 lel n') 5 I 0 ri co nr n en cn ts ni - 1 u") fol 4 I 14, . I - -".- 01 0 -S o V, a. I i 0 il it- -Cri 5' H 7 4 I TI Cal i'' ' ' V. Il rio- , el - Li C; !V W un cc. ft II. O Cd H o 1.1.1 Ji - CL r (rn H. N - - 'I ('1.1 ,--1 1-1 ;El - , Cill Z° X.' - , 1 ,wi ô il ri. H Pl IP 111 Cri 0 o-I X., :TI ,- te 01 1.11.1 a. , a Ln 1'.- ,-.1 5., a 5'- 11 il n n 41 ' , 0 in) ., H. - -0 a '11 - -ri 41- Na h --.- ( r". a u 1:1 ri H r.; el a r-.1 in - 40 rrl _Li i - DI ri --I Ie. :In. n LIaI a ie. .c.! tri II - Hi niuri IlirlaIl r,-- pl 0/ 1 ni 11 ro 1.: en - 01 --1 J. - 1 en cl 7i, -r 1 n H ra ii 1 - H X, 0 '4 I 1'1 o o .11 0 e 01 i- 1 II-1 s"' n fo 0 n , ri - H rn TI r : ii IL - - - i I( rP il F) - rn I -- S), - 0 N 5-4 4-4-1 141 , p .r. Lt - .-. - - t N 1(1 li .o ---- . ..-;... - ,--I I -; ..i ti . .1 ' il, r X o -- o - II ri) - 11-JI n .i LL1I-L)Fi ..tL.L 0 ,., 0 2) , c. - r, ici 11; U"' Ho x n , .o- e ifl ..11i I m ,,.. 5ii - C. HI )I L cl, n o Ci o 0 n c..i ,-. H , %H I. >.4 __. 11. nt H wn cn .1 0 n Hl Cira r. 4.1I, li ' - on n - Hi - . n II ri . (H-o ill i. e to Hn II e; in il 71 . "Ir ri 1.1 , '7 in iti i4 Tl , - il 'P H ' - tti nrI . n 'en l- rnl Si -I' à ir- .1.1 Tl , (-1 .1 rJ H ' .., - . n --, or- H 1-1 - H 1/2 ,-oi--1 1, I --- en un si 0) ra 'si n cc, 0 , C)V 4. I. LL .4 1 - 3 c 0 o -- , . . .44 rd, , .n,0 co 111W a, If 1 , a a_.1 0 ev - 0 . ul II e 4 a vo _ - 71 4- In (.... 541) en ..0 (.1 ..4 - Hu I H .-n H . rn .H, N u of" I , , Li . , 0 71 - :il - rn - . - - . . Hi. - Il Hn H - , 4 Ti 4.. C. a h', a .4 ir ti , 0 1.1.1 - c. in .,,,,,.: c Li r- n- I su n LI H 0 - 4 ^ 0 nn 1,1 -ï-i- b - i--1 s5 ---- iIii 1:/ll d i'l H b - 414 i1, - .' 55.-OILFiL c -- .-a.- II ,3 - - ii n N b --' t-, -' -t ô ry u,' n ai. .1 1T - T. 'D ar G S-1 IL s .L) :rarbenalre de -2 - sarbenete -de -2-. methdxyéthyle o-4 di di 11 i2 » cefannényie -Et-de -hutviee is..butyi,e --, Il 111 CI li rd-1 11 .0 Cr TI I G i-1 51 1 0 .--.. H CI ,.--- SI (ri L' 01 Cl ,n., 41 41 41 IL r1 fi vi P P` 0 Il ';) 9 X. 51- 11 KI .1 Ir (1 G 1X2 L J) 11 11 Lm Lin J I - G ci III 1) 0 il 1 i...- -11 71 .--5 .1 - .-Q -ni dl flj p, SC G Si 41 44 Si Ci Li 71 e » -.y el 11 11 "7.1 11 0 r../. n (1 41 PO 51 .-1 fo , I ti 71 - » r, ri Lii- (-4 - 46 - Tableau 1m - Solvant 'e Moi= itieN - lfri RIHN -13CI Nnn 400ab-lEz' - LORDFORPIE-d) p -11 1E-d) 'b'- 251b. carbonate -de 42- r-=--5, " 1515, -b9,59, - -3rimé.'t.M,,1s21 1,4sylet24 - 57,55, -60,32, - 24), ., -- s'..c.' - et .de r.t_er 7c-=-2 -.1,', - 2H) - _ 29,59, 13,71, =s'a, 2'llz, 211) , L391 70,7E1 - :qen, 22'n RMN 4- 7 9'1:Ri z f - , î 'PrZ, r2R) , -1;, 34 - 71-11,OF0P11- d) - 6'.='19,31'14 2H), '9,37 {:7, 755'7,3Hr., 3E) ' ,0,0e - 2E carbonate -de -,:z.i. É 2y 4, 'IS --35.- f.it 2h, - 154,7L -65,.93, - metheryâtilailed 3,52 -- -3,43 - Cm, = 66,51» 53,27 3,22 - (s, ,, cona.te -.,e 2- 4,15 - 4, m, C-, 155,37 opropoxyet vie -et -de - 3,51 - (_., - ab. i. , --.2.' se - - CE 9E E5,22, "-éthyle P 3, -- 6 - I:rn, 2f-y, '-2,55 ' 54,15, 1,4.934 sEpt, -,7==7E,.l'Ez, - lii) dc=-5-.7, l'Es, -655.24. 2ES sa be ate -de -di.L. 4,22 -- -±, m, , 1.54,23, -71,55, - - .--,m-i5thCi,- r. '.,9 d,. -, m J.4 , 57,01, 25 '5, ' r CSU (d, -3:',--' 6, 'Z'dz, 61-0 .t'. 295 sersonate -de -.3-.3_ i 2.- ,.4.- 4,35- = ,SaRxr 144,55, - ,1,22, - imiSit.boxyalt.'hoxv;,41,h4,1=' 4 2h, , , '5,"' t, 64'.9-E., 7'5'4 5eliz, 2) , C3,-96 56,33, -59,-325 - -3,3 ' 29). , - - .3,27 2S) , - p. Mesure de la dissolution anodique du collecteur de courant en aluminium [0216] Dans les exemples suivants, la dissolution anodique d'un collecteur de courant en aluminium a été mesurée. La détection de la dissolution anodique d'un collecteur de courant en aluminium peut être réalisée par de nombreuses méthodes électrochimiques. Un indicateur de dissolution anodique est le courant qui apparaît entre l'électrode de référence et les électrodes d'aluminium nues à un certain potentiel. La dissolution anodique est fortement dépendante du potentiel appliqué, de telle sorte que la variation du potentiel durant l'exploration de la dissolution anodique est essentielle. [0217] À la lumière de ce qui vient d'être exposé, dans les Exemples suivants, la dissolution anodique d'un collecteur de courant en aluminium a été mesurée à l'aide de la chronoampérométrie, CA. La chronoampérométrie met en jeu la mesure d'un courant à un potentiel donné et est habituellement effectuée sur une plus longue période de temps ; en conséquence, même les processus les plus lents peuvent être détectés de cette manière. Pour les exemples suivants, la chronoampérotnétrie a été utilisée pendant I h à des potentiels entre 4-5,5 V vs Li métallique par des étapes de 0,1 V (1 heure de CA à 4,0, 4,1, 4,2, etc., jusqu'à 5,5 V). Ceci permet un criblage relativement rapide des électrolytes. [0218] Les résultats de chronoampérornétrie sont présentés sur les Figures I à 6. 47 [0219] En général, il a été découvert que, dans les électrolytes obtenus par dissolution de LiFSI, LiFTESI et LiTESI dans des mélanges de carbonate de di méthyle (DMC), de carbonate de diéthyle (DEC), de carbonate d'éthyle et de méthyle (EMC), de carbonate d'éthylène (EC) et de carbonate de propylène (PC), une dissolution anodique significative est apparue entre 4,1 et 4,3 V vs Li métallique, détectée comme courant élevé/ densité de courant élevée entre les électrodes (Figures 1-3). [0220] Cependant, il a été découvert que LiFSI, LiFTESI et LiTESI, lorsqu'ils sont dissous dans du carbonate de dialkylc supérieur, de préférence ramifié, si le nombre total d'atomes de carbone était égal ou supérieur à 4, n'ont pas provoqué de dissolution anodique du collecteur de courant en aluminium, dans certains cas même à des potentiels supérieurs à 5 V vs Li métallique (Figures 4-6). Exemple 5 (comparatif) : dissolution anodique de collecteur de courant en aluminium clans un électrolyte LiFSI-EC-DEC [0221] Une solution 1M de LiFSI (Nippon Shokubai) dans un mélange de solvants in- dustriels classiques de carbonate d'éthylène carbonate et de carbonate de diéthyle (EC/DEC), en rapport en volume de 3:7, a été préparée et 2 % de carbonate de fluoroéthylène ont été ajoutés. [0222] Une cellule bouton a été assemblée à l'aide d'un disque de 16 mm de diamètre, ayant une épaisseur de 15 pm de collecteur de courant en aluminium non revêtu, fourni par UACJ comme cathode. Celgard 3501 a été utilisé comme membrane de séparation et l'électrolyte LiFSI-EC-DEC mentionné ci-dessus a également été utilisé. Un disque de 16 mm, de 200 jun d'épaisseur de lithium métallique, fourni par China Energy Lithium Co., LTD., a été utilisé comme anode. La cellule a été utilisée pour explorer la dissolution anodique de la cathode pendant la chronoampérométrie pendant lh à des potentiels entre 4 et 5,5 V vs Li métallique à des étapes de 0,1 V (1 heure de chronoampérometrie à 4,0, 4,1, 4,2...5,5 V). Les résultats de cette expérience peuvent être observés sur la FIGURE 1. Déjà à 4,3 V, une apparition significative de courant est observée, ce qui indique une dissolution anodique. En conséquence, cet électrolyte ne peut pas être utilisé pour des batteries où le potentiel de la cathode dépasse 4,3 V. Exemple 6 (comparatif): dissolution anodique de collecteur de courant en aluminium dans l'électrolyte LiFTESI-EC-DEC [0223] Une cellule bouton a été assemblée et testée conformément à l'exemple 5 mais à l'aide d'une solution 1M de LiFTESI dans un mélange de solvants industriels classiques de carbonate d'éthylène/carbonate de diéthyle, EC/DEC, dans un rapport en volume de 3:7, et 2 % de carbonate de tluoroéthylène, comme électrolyte. Les résultats de cette expérience peuvent être observés sur la FIGURE 2. Déjà à 4,1 V, une apparition significative de courant est observée, ce qui indique une dissolution anodique. En conséquence, cet électrolyte ne peut pas être utilisé pour des batteries où le 48 potentiel de la cathode dépasse 4,2V. Exemple 7 (comparatif): dissolution anodique de collecteur de courant en aluminium dans un électrolyte LiTESI-EC-DEC [0224] Une cellule bouton a été assemblée et testée conformément à l'exemple 5 mais à l'aide d'une solution 1M de LITES! (disponible auprès de 3MFm) dans un mélange de solvants industriels classiques de carbonate d'éthylène et de carbonate de diéthyle, EC/ DEC, dans un rapport en volume de 3:7, et 2 % de carbonate de fluoroéthylène, comme électrolyte. Les résultats de cette expérience peuvent être observés sur la FIGURE 3. Déjà à 4,1 V, une apparition significative de courant est observée, ce qui indique une dissolution anodique. En conséquence, cet électrolyte ne peut pas être utilisé pour des batteries où le potentiel de la cathode dépasse 4,2 V. Exemple 8: Suppression de la dissolution anodique de collecteur de courant en aluminium dans un électrolyte LiFS1-carbonate de diisobutyle [0225] Une solution 1M de LiFSI (Nippon Shokubai) dans du carbonate de diisobutyle (Solvant n°10 préparé conformément à l'Exemple 1) a été préparée, à laquelle 2 % de carbonate de fluoroéthylene ont été ajoutés. [0226] Une cellule bouton a été assemblée et testée conformément à l'Exemple 5 mais à l'aide de l'électrolyte LiFSI-carbonate de diisobutyle précédent. Les résultats de cette expérience peuvent être observés sur la FIGURE 4. Sur tous les potentiels testés (4-5,5 V), la densité de courant reste bien au-dessous de 1 pA/cm2, ce qui signifie que cet électrolyte peut être utilisé entre autres avec des cathodes avec un potentiel de coupure d'au moins à 5,5 V. Exemple 9: Suppression de la dissolution anodique de collecteur de courant en aluminium dans un électrolyte LiFITSI-carbonate de diisobutyle [0227] Une solution 1M de LiFTFSI dans du carbonate de diisobutyle (Solvant n°10) a été préparée conformément à l'exemple 1, à laquelle 2 % de carbonate de tluoroéthylène ont été ajoutés. [0228] Une cellule bouton a été assemblée et testée conformément à l'Exemple 5 mais à l'aide de l'électrolyte LiFTESI-carbonate de diisobutyle précédent. Les résultats de cette expérience peuvent être observés sur la FIGURE 5. Sur tous les potentiels testés (4-5,5 V), la densité de courant reste bien au-dessous de 1 pA/cm2, ce qui signifie que cet électrolyte peut être utilisé entre autres dans des systèmes de batterie où la tension dépasse 5,5 V. Comme mentionné, les électrolytes préparés à partir de solvants classiques contenant EST deviennent typiquement non sûrs lorsque la tension de fonctionnement dépasse 4,3 V (voir Exemples 5 à 7). Exemple 10: Suppression de la dissolution anodique de collecteur de courant en aluminium dans un électrolyte La-FM-carbonate de diisobutyle [0229] Une solution 1M de LiTFSI dans du carbonate de diisobutyle (Solvant n°10) a été 49 préparée conformément à l'exemple 1, à laquelle 2 % de carbonate de fluoroéthylène ont été ajoutés. [0230] Une cellule bouton a été assemblée et testée conformément à l'Exemple 5 niais à l'aide de l'électrolyte LIT-EST-carbonate de diisobutyle précédent. Les résultats de cette expérience peuvent être observés sur la FIGURE 6. Sur tous les potentiels testés (4-5,5 V), la densité de courant reste au-dessous de 1 RÀ/cm2, ce qui signifie que cet électrolyte peut être utilisé entre autres dans des systèmes de batterie où la tension dépasse 5,5 V Exemples 11-54: Potentiels de départ de dissolution anodique de divers électrolytes [0231] Des cellules boutons ont été assemblées et testées conformément à l'exemple 5 mais à l'aide de chacun des électrolytes énumérés dans le tableau suivant (Tableau 2) avec les résultats précédents. Les résultats de cette expérience sont présentés comme le potentiel où une dissolution anodique significative d'aluminium a lieu et représente une limite d'utilisation sans danger pour ledit électrolyte. Plusieurs exemples ont été réalisés de façon à illustrer les possibilités de mélange de différents solvants de façon à obtenir un électrolyte avec une conductivité accrue, tout en maintenant l'effet de suppression de la dissolution anodique. rI eoteutiel (.4 IX.) 1 U4 Ui pl e s,. s,if) e, -11 , ..) ' . 0 4 4.1 15) s, . ul , 1 Prd de départ -1- 114 A u4 U) 10 A 4 ct. 41 ,11 Ili Ji f) 44 L d) 0 de A A , , A ..A dissolution anodique .4 A î Er. [V] 0 1 FFI a) (tri rk, 4 F 1.1 l 141 fg 41 ISA OR 4441 Al III 01 n. 41 41 51 4 R 01 Pi 111-111111111114(14 lii Q I FAI .., 41 -4 41 FAI H . 1 ni ll£ IR ai PI H 1 I F -I 4 I til Di co Ri ul ri, 4 il 'C il) IN 'FFI il Fol 'el CA4 pl FI I Q i CA4 ri FI 'i ci DA riil CAl /A I°1 et-' Il U1 P F I 14A I 14 11 I 5, i 41 fg l'elll 1 Lu ril rl 1 11(. d il d X FIA ,1 i --- J il .. I 1 4 1 A' 141 r4 I i 1 ..1.1. /I ri 1 i' 1 ./ ^ ÇA 1 A ... I >1 M P d) 14 4r 0 0 0 0 0 0 I / (i../ (I I. 4 1 rAl ) 0 u k u fli 0 ki u /1 ) E) u u 11 14 rii 15 % EC, 2 % FEC ii 1.) 44 v 01 1 ftl P., )(I W UN il W e: [ii (4 0 fli L'(-; 4 J [1 g ) Pfl i:1 ft! 41 Im e ri il Ai () (-) 11 4 cf, 41 4 (4 P. 4 KI 4' 5.1 e N rci 44 L Wi 4 4.) / UN ,jeo 1 , cP ri) e) r d in N . U Ci o C ) rq 4) Lj 4/ 1.1 Fl (J t 1 (1 41 0 ril (1 (...) Solvant le a » e) n At 4) 0/ .(à partir 0 du tableau 0 1) 0 .4' - flIf el C' ln [ - -LI el Lr 41 (I ) ^ 0 m ^e^ Y) 0.1 ig ai vl (4 REVENDICATIONS[Revendication I] Composé carbonate de formule (I) : dans laquelle R1 représente un alkyle en C3-C24, un alcoxyalkyle en C3-C24, un 0)- 0- alkylol i 2o(éthylène glycol) en C3-C24 ou un m-O-alkyl oligo(propylène glycol) en C4-C24, et R2 représente un alkyle en C1-C24, un haloalkyle en C1-C24, un alcoxyalkyle en C2-C24, un alkyloyloxyalkyle en C2-C24, un alcoxycarbonylalkyle en C4-C24, un cyanoalkyle en CI-C24, un thiocyanatoalkyle en CI-C24, un trialkylsilyle en C3-C24, un trialkylsilylalkyle en C4-C24, un trialkylsilyloxyalkyle en C4-C24, un ^-o-O-alkyl oligo(éthylène glycol) en Ci-C24, un m-0-alkyl oligo(propylène glycol) en C4-C24, un (0-0-sily1 oligo(éthylène glycol) en 0.-C24 ou un w-O-silyloligo(propylène glycol) en Q-C-,4. [Revendication 2] Composé carbonate selon la revendication 1, dans lequel représente un alkyle en CrC24 ou un cu-O-alkyl oligo(éthylène glycol) en CrC24, de préférence un alkyle en CFC24. [Revendication 3] Composé carbonate selon l'une des revendications 1 ou 2, dans lequel R ' représente un alkyle en C1-C24, un alcoxyalkyle en C2-C24, un cyanoalkyle en C1-C24, un trialkylsilyloxyalkyle en C4-C24, un cu-O-sily1 oligo(éthylène glycol) en 0-C24 ou un w-O-alkyl oligo(éthylène glycol) en CrC24, de préférence un alkyle en C1-C24. [Revendication 4] Composé carbonate selon l'une quelconque des revendications 1 à 3, dans lequel la somme des atomes de carbone dans R' et R2 est : 5 ou plus, de préférence 6 ou plus, de façon davantage préférée 7 ou plus, de façon encore plus préférée 8 ou plus, et de la façon que l'on préfère le plus 9 ou plus, et/ou 24 ou moins, de préférence 20 ou moins, de façon davantage préférée 16 ou moins, de façon encore plus préférée 14 ou moins, de façon même encore plus préférée 12 ou moins, et de la façon que l'on préfère le plus 10 ou moins. [Revendication 5] Composé carbonate selon l'une quelconque des revendications 1 à 4, dans lequel 122 représente méthyle ou éthyle. [Revendication 6] Composé carbonate selon l'une quelconque des revendications 1 à 5, 58 [Revendication 7] [Revendication 8] [Revendication 9] [Revendication 10] [Revendication 11] [Revendication 12] [Revendication 13] [Revendication 14] [Revendication 15] [Revendication 16] dans lequel RI et/ou R2 représente( t) propyle ou isopropylc (2-propyle). Composé carbonate selon l'une quelconque des revendications 1 à 6, dans lequel RI et/ou R2 représente( t) butyle, 2-butyle, 3-butyle, isobutyle (3-méthylpropyle) ou tort-butyle (2,2-dlmethylethyle). Composé carbonate selon l'une quelconque des revendications 1 à 7, dans lequel RI et/ou R2 représente( t) pentyle ou l'un de ses isomères (comprenant 2-pentyle et 3-pentyle, 2-méthylbutyle, 3-methylbutyle, 1-méthyl-2-butyle et 2-méthy1-2-butyle). Composé carbonate selon l'une quelconque des revendications 1 à 8, dans lequel RI et/ou R2 représente( t) hexyle ou l'un de ses isomères (comprenant 2-hexyle et 3-hexyle, 2-méthylpentyle, 3-methylpentyle, 4-methylpentyle, 3-méthy1-2-pentyle, 4-méthy1-2-pentyle, 2-methy1-2-pentyle, 2-méthy1-3-pentyle, 3-riethyl-3-pentyle, 3,3-dimethy1-2-butyle, 2,3-dimethy1-2-butyle, 2-6thylbutyle et 3-éthyl-2-butyle). Composé carbonate selon l'une quelconque des revendications 1 à 9, dans lequel R' et/ou R2 représente( t) heptyle, l'un de ses isomères, ou 2-éthylhexyle. Composé carbonate selon l'une quelconque des revendications 1 à 10, dans lequel R' et/ou R2 représente( t) 2-methoxyéthyle ou 2-isopropoxyéthyle. Composé carbonate selon l'une quelconque des revendications 1 à 11, dans lequel R2 représente 2-cyanoéthyle. Composé carbonate selon l'une quelconque des revendications 1 à 12, dans lequel R2 représente (2-triméthylsilyloxy)éthyle. Composé carbonate selon l'une quelconque des revendications 1 à 13, dans lequel R' et/ou R2 représente(nt) 2-méthoxyéthyle, 2-isopropoxyéthyle ou 2-(2-méthoxyéthoxy)éthyle. Composé carbonate selon l'une quelconque des revendications 1 à 14, dans lequel R2 représente 2-triméthylsilyloxyéthyle. Composé carbonate selon l'un quelconque des points 1 à 15, dans lequel le composé carbonate de formule (I) est le carbonate de didodécyle, le carbonate de dibutyle, le carbonate de dipropyle, le carbonate de méthyle et de propyle, le carbonate de diisopropyle, le carbonate d'isopropyle et de méthyle, le carbonate d'éthyle et de dodécyle, le carbonate d'éthyle et de propyle, le carbonate d'éthyle et d'isopropyle, le carbonate de diisobutyle, le carbonate d'isobutyle et de méthyle, le carbonate de dipentyle, le carbonate de méthyle et de pentyle, le 59 [Revendication 17] [Revendication 18] [Revendication 19] [Revendication 20] [Revendication 21] carbonate de di(2-éthylhexyle), le carbonate de 2-éthylhexyle et de méthyle, le carbonate de méthyle et de 2-pentyle, le carbonate de di(2-pentyle), le carbonate dc 2-butyle et de méthyle, le carbonate de di(2-butyle), le carbonate dc 2-éthylbutyle et de méthyle, le carbonate de di(2-éthylbutyle), le carbonate d' isobutyle et d' isopropyle, le carbonate de 2-cyanoéthyle et de butyle, le carbonate de 2-méthoxyéthyle et d'isobutylc, le carbonate de (2-tri méthylsilyloxy)éthyle et de butyle, le carbonate de di(2-méthoxyéthyle), le carbonate dc 2-isopropoxyéthyle et de méthyle, le carbonate de di(2-isopropoxyéthyle) ou le carbonate de di(2-(2-méthoxyéthoxy)éthyle). Composé carbonate selon l'une quelconque des revendications 1 à 16, dans lequel le composé de formule (1) est le carbonate de didodécyle, le carbonate de dibutyle, le carbonate de 2-éthylbutyle et de méthyle, le carbonate de di(2-éthylbutyle), le carbonate dc di(2-butyle), le carbonate de di(2-éthylhexyle), le carbonate de 2-éthylhexyle et de méthyle, le carbonate de di(2-pentyle), le carbonate d'éthyle et de dodécyle, le carbonate de 2-cyanoéthyle et de butyle, le carbonate de 2-méthoxyéthyle et d'isobutyle, le carbonate de (2-triméthylsilyloxy)éthyle et de butyle, le carbonate de di(2-isopropoxyéthyle) ou le carbonate de di isobutyle. Composé carbonate selon l'une quelconque des revendications 1 à 17, dans lequel le composé de formule (I) est le carbonate de didodécyle, le carbonate de di(2-éthylhexyle), le carbonate de 2-éthylhexyle et de méthyle, le carbonate d'éthyle et de dodécyle ou le carbonate de diisobutyle, de préférence le carbonate de diisobutyle. Électrolyte non aqueux comprenant comme solvant le composé carbonate de formule (I) tel que défini à l'une quelconque des revendications 1 à 18 ou un mélange de ceux-ci. Électrolyte non aqueux selon la revendication 19 comprenant en outre un sel conducteur dissous dans ledit solvant. Électrolyte non aqueux selon la revendication 20, dans lequel le sel conducteur est LiC104 ; LiP(CN)'F6,,, où a est un entier de 0 à 6, de préférence LiPF,, ; LiB(CN)pF4p, où 13 est un entier de 0 à 4, de préférence LiBF4; LiP(C,IF2n,1)?F6,' où n est un entier de 1 à 20, et y est un entier de 1 à 6 ; LiB(C.R.-1)bRI a, où n est un entier de 1 à 20, et b est un entier de 1 à 4 ; Li2Si(CnFra1)cF6_E, où n est un entier de 1 à 20, et E est un entier de 0 à 6 ; le bisoxalato borate de lithium ; le ditluorooxalatoborate de lithium ; ou des composés représentés par les formules 60 générales suivantes : et ; dans lesquelle2 R "n-^--,_ - if R - 7, [Revendication 22] [Revendication 23] [Revendication 241 [Revendication 251 [Revendication 261 [Revendication 271 12 représente : Li, Na, K, Rb, Cs, Be, Mg, Ca, Sr, Ba, Al, hydrogène ou un cation organique ; et R4,12, R6, R7, Rs représentent : cyano, fluor, chlore, radical alkyle ramifié ou linéaire ayant 1-24 atomes de carbone, radical alkyle linéaire per-fluoré ayant 1-24 atomes de carbone, radical aryle ou hétéroaryle, ou radical aryle ou hétéroaryle per-fluoré ; ou leurs dérivés. Électrolyte non aqueux selon l'une des revendications 20 ou 21, dans lequel le sel conducteur est un sel de lithium, de préférence un sel sulfonyl amide de lithium. Électrolyte non aqueux selon la revendication 22, dans lequel le sel sulfonyl amide de lithium est le bis(tluorosulfonyl)amide de lithium (LiFSI), le bis(trifluorométhanesulfonyeamide de lithium (LiTESI) ou le N-fluorosulfonyl-trifluorométhanesulfonyl amide de lithium (LiFTFS1). Électrolyte non aqueux selon la revendication 23, dans lequel le sel conducteur est Li PSI. Électrolyte non aqueux selon revendication 20, dans lequel le sel conducteur est un sel de sodium, de potassium, de calcium, d'aluminium ou de magnésium. Électrolyte non aqueux selon l'une quelconque des revendications 20 à 25, dans lequel la concentration du sel conducteur est d'au moins environ 0,05 M. d'au moins environ 0,1 M, d'au moins environ 0,5 M ou d'au moins environ 1 M, et/ou d'au plus environ 3 M, d'au plus environ 2 M. d'au plus environ 1,5 M ou d'au plus environ 1 M. Électrolyte non aqueux selon la revendication 26, dans lequel la 61 [Revendication 28] [Revendication 29] [Revendication 30] [Revendication 31] [Revendication 32] [Revendication 33] [Revendication 34] [Revendication 35] [Revendication 36] concentration du sel conducteur est 1 M. Électrolyte non aqueux selon l'une quelconque des revendications 19 à 27, dans lequel l'électrolyte comprend un ou plusieurs additifs. Électrolyte non aqueux selon la revendication 28, dans lequel chacun du ou des additifs est un additif qui améliore les propriétés d'interphase d'électrolyte solide et de cyclagc ; un carbonate insaturé qui améliore la stabilité aux hautes tensions et aux basses tensions, et/ou un solvant organique qui diminue la viscosité et augmente la conductivité. Électrolyte non aqueux selon la revendication 29, dans lequel le ou les additifs est/sont le carbonate d'éthylène (EC) et/ou le carbonate de fluoroéthylène (FEC). Électrolyte non aqueux selon l'une des revendications 29 ou 30, dans lequel la quantité totale d'additifs qui améliorent les propriétés d'interphase d'électrolyte solide et de cyclage et de carbonates insaturés représente au moins environ 0,1 % p/p, au moins 1 % p/p, au moins environ 2 % p/p, au moins environ 5 % p/p ou au moins environ 7 % p/ p, et/ou au plus environ 20% p/p, au plus environ 15 % p/p, au plus environ 10% p/p ou au plus environ 7 % p/p de l'électrolyte. Électrolyte non aqueux selon l'une quelconque des revendications 29 à 31, dans lequel le ou les additifs est/sont le carbonate d'éthylène (EC) et/ou le carbonate de diméthyle (DEC). Électrolyte non aqueux selon l'une quelconque des revendications 29 à 32, dans lequel la quantité de solvants organiques qui diminuent la viscosité et augmentent la conductivité représente au moins environ 1 % v/v, au moins environ 2 % v/v, au moins environ 5 % v/v ou au moins environ 7 % v/v, et/ou au plus environ 80 % v/v, au plus environ 50 % v/v, au plus environ 20 % v/v, au plus environ 15 % v/v, au plus environ 10 % v/v ou au plus environ 7 % v/v du volume total de l'électrolyte. Électrolyte non aqueux selon l'une quelconque des revendications 19 à 32, dans lequel le seul solvant dans l'électrolyte est le composé carbonate de formule (I). Électrolyte non aqueux selon l'une quelconque des revendications 28 à 34, dans lequel le ou les additifs est/sont le carbonate de fluoroéthylène (FEC), le carbonate d'éthylène (EC), le carbonate de diéthyle (DEC) ou un mélange de ceux-ci. Électrolyte non aqueux selon l'une quelconque des revendications 28 à 35, dans lequel le ou les additifs est/sont FEC, de préférence environ 2 % p/p de FEC, seul ou conjointement avec : 62 [Revendication 37] [Revendication 38] [Revendication 39] [Revendication 40] [Revendication 41] jusqu'à 5 % p/p d'EC, jusqu'à 10% p/p d'EC, jusqu'à 15 % p/p d'EC, jusqu'à 20% p/p d'EC, jusqu'à 30% p/p d'EC, jusqu'à 20 % p/p d'un mélange d'EC et de DEC, jusqu'à 25 % p/p d'un mélange d'EC et de DEC, jusqu'à 30 % p/p d'un mélange d'EC et de DEC, jusqu'à 50 % p/p d'un mélange d'EC et de DEC, jusqu'à 70 % p/p d'un mélange d'EC et de DEC, ou jusqu'à 75 % p/p d'un mélange d'EC et de DEC. Électrolyte non aqueux selon l'une quelconque des revendications 19 à 36, dans lequel l'électrolyte comprend un ou plusieurs inhibiteurs de corrosion, tels que LiPF6, les cyano fluorophosphates de lithium, les fluor° oxalatophosphates de lithium, LiDFOB, LiBF4, les fluor° cyanoborates de lithium et LiBOB. Électrolyte non aqueux selon l'une quelconque des revendications 19 à 37, dans lequel la quantité totale d'inhibiteurs de corrosion représente au moins environ 1 % v/v, au moins environ 2 % v/v, au moins environ 5 % v/v ou au moins environ 10 % v/v, et/ou au plus environ 95 % v/v, au plus environ 75 % v/v, au plus environ 50 % v/v, au plus environ 35 % v/v, au plus environ 25 % v/v ou au plus environ 15 % v/v du poids total de l'électrolyte. Électrolyte non aqueux selon l'une quelconque des revendications 19 à 36, dans lequel l'électrolyte est exempt d'inhibiteurs de corrosion. Électrolyte non aqueux selon l'une quelconque des revendications 19 à 39, dans lequel, lorsque l'électrolyte est exempt d'inhibiteurs de corrosion, le composé carbonate de formule (I) est présent dans l'électrolyte dans une concentration d'au moins environ 50 % v/v, sur la base du volume total de l'électrolyte, de préférence au moins environ 60 % v/v, de façon davantage préférée au moins environ 70 % v/v, de façon encore plus préférée d'au moins environ 75 % v/v, et de la façon que l'on préfère le plus, d'au moins environ 80 %, sur la base du volume de l'électrolyte. Électrolyte non aqueux selon l'une quelconque des revendications 19 à 38, dans lequel, lorsque l'électrolyte comprend un ou plusieurs inhibiteurs de corrosion, le composé carbonate de formule (I) est présent dans l'électrolyte dans une concentration d'au moins environ 10 % v/v, 63 [Revendication 42] [Revendication 43] [Revendication 44] [Revendication 45] [Revendication 46] [Revendication 47] [Revendication 48] [Revendication 49] [Revendication 50] sur la base du volume total de l'électrolyte, de préférence d'au moins environ 15 % v/v, de façon davantage préférée d'au moins environ 20 % v/v, de façon encore plus préférée d'au moins environ 25 % 'Iv, et de la façon que l'on préfère le plus d'au moins environ 30%, sur la base du volume de l'électrolyte. Dispositif électrochimique comprenant l'électrolyte non aqueux selon l'une quelconque des revendications 19 à 41. Dispositif électrochimique selon la revendication 42, dans lequel le dispositif électrochimique est une batterie (de préférence une batterie au lithium ou au lithium-ion), un condensateur, un dispositif électrochromique, un capteur ou une cellule électrochimique métal-air. Dispositif électrochimique selon l'une des revendications 42 ou 43, dans lequel le dispositif électrochimique est une batterie. Dispositif électrochimique selon la revendication 44, dans lequel la batterie comprend (a) au moins une électrode positive, (b) au moins une électrode négative, (c) une membrane de séparation et (d) l'électrolyte non aqueux de l'une quelconque des revendications 19 à 41. Dispositif électrochimique selon la revendication 45, dans lequel le dispositif électrochimique est une batterie au lithium, une batterie au lithium-ion ou une batterie au lithium-air, de préférence une batterie au lithium-ion. Dispositif électrochimique selon l'une des revendications 45 ou 46, dans lequel l'électrode négative est faite de lithium métallique ou de graphite. Dispositif électrochimique selon l'une quelconque des revendications 45 à 47, dans lequel la cathode est une cathode de LMN ou une cathode de LCO. Dispositif électrochimique selon l'une quelconque des revendications 45 à 47, dans lequel la cathode est faite d'oxydes lithiés de métaux de transition, tels que LNO (LiNi02), LMO (LiMn204), LiCo'Ni, '02 où x est de 0,1 à 0,9, LMC (LiMnCo02), LiCu,Mn204, NMC (LiNi,MnyCo, On), NCA (LiNi,CoyA1702), les composés du lithium avec les métaux de transition et les anions complexes, LFP (LiFePO4), LNP (LiNiPO4), LMP (LiMnPO4), LCP (LiCoPO4), Li2FCoPO4 ; LiCogFe,NiyMn7PO4 et Li,MnSiO4. Dispositif électrochimique selon la revendication 45, dans lequel le dispositif électrochimique est une batterie au sodium, une batterie au sodium-ion, une batterie au sodium-air, une batterie au potassium, une batterie au potassium-ion, une batterie au potassium-air, une batterie au 64 magnésium, une batterie au magnésium-ion, une batterie au magnésium-air, une batterie à l'aluminium, une batterie à l'aluminium-ion ou une batterie à l'aluminium-air. [Revendication 51] Solvant pour un électrolyte non aqueux pour un dispositif électro- chimique, le solvant comprenant un composé carbonate de formule (1) tel que défini à l'une quelconque des revendications 1 à 18. [Revendication 52] Composé carbonate selon la formule (1) tel que défini à l'une quelconque des revendications 1 à 18 pour une utilisation comme solvant dans un électrolyte non aqueux dans un dispositif électrochimique. [Revendication 53] Utilisation d'un composé carbonate de formule (1) tel que défini à l'un quelconque des revendications 1 à 18 comme solvant dans un électrolyte non aqueux pour un dispositif électrochimique. [Revendication 54] Électrolyte non aqueux pour un dispositif électrochimique, l'électrolyte comprenant un composé carbonate de formule (1) tel que défini à l'une quelconque des revendications 1 à 18 comme solvant. [Revendication 55] Utilisation d'un électrolyte non aqueux comprenant un composé carbonate de formule (1) tel que défini à l'une quelconque des revendications 1 à 18 comme solvant, dans un dispositif électrochimique. [Revendication 56] Procédé de fabrication d'un électrolyte non aqueux pour un dispositif électrochimique, le procédé comprenant l'utilisation d'un composé carbonate de formule (I) tel que défini à l'une quelconque des revendications 1 à 18 comme solvant dans l'électrolyte. [Revendication 57] Procédé de suppression d'une dissolution anodique d'aluminium dans un collecteur de courant en aluminium dans un dispositif électrochimique contenant un électrolyte non aqueux, le procédé comprenant l'utilisation d'un composé carbonate de formule (I) tel que défini à l'une quelconque des revendications 1 à 18 comme solvant dans l'électrolyte. [Revendication 58] Procédé pour permettre l'utilisation de sels de sulfonylamide dans des dispositifs électrochimiques haute tension, le procédé comprenant l'utilisation d'un composé carbonate de formule (I) tel que défini à l'une quelconque des revendications 1 à 18 comme solvant dans l'électrolyte. [Revendication 59] Procédé d'augmentation de la tension de fonctionnement maximale d'un dispositif électrochimique contenant un électrolyte non aqueux, ledit électrolyte comprenant, de préférence, des sels de sulfonylamide, le procédé comprenant l'utilisation d'un composé carbonate de formule (I) tel que défini à l'une quelconque des revendications 1 à 18 comme solvant dans l'électrolyte. 65 [Revendication 60] [Revendication 61] [Revendication 62] Procédé d'élargissement de la plage de températures de fonctionnement d'un dispositif électrochimique contenant un électrolyte non aqueux, le procédé comprenant l'utilisation d'un composé carbonate de formule (I) tel que défini à l'une quelconque des revendications 1 à 18 comme solvant dans l'électrolyte. Dispositif électrochimique comprenant un électrolyte non aqueux, dans lequel l'électrolyte comprend un composé carbonate de formule (1) tel que défini à l'une quelconque des revendications 1 à 18 comme solvant. Procédé de fabrication d'un dispositif électrochimique, le procédé comprenant l'utilisation d'un électrolyte non aqueux, dans lequel l'électrolyte comprend un composé carbonate de formule (I) tel que défini à l'une quelconque des revendications 1 à 18 comme solvant.